(57)【要約】【課題】可視波長領域における透過が高く、かつ平滑な多層赤外反射フィルム、およびそれから製造される積層物品を提供する。【解決手段】第１および第２の多種多様のポリマーＡ、Ｂの交互光学層を有する単位セルから構成される多層スタックを含むフィルム。単位セルは実質的に２層（ＡＢ）、４層（２Ａ１ＢＣ１Ｂ）、または６層（７Ａ１Ｂ１Ａ７Ｂ１Ａ１Ｂ）からなることができる。それらの層は非光学層間に配置された有効な光学パケットを形成し、それらの始めと終わりの光学層は可視領域におけるスペクトルノイズなどの光学性能指数を制御するように選択される。有効な光学パケットの１端で始まる層の配置は単位セル層順序の特殊な環状順列を規定し、これにより設計は同様であるが、異なる環状順列を有する有効な光学パケットよりも優れた性能指数が得られる。【選択図】図１０
2004525403.tif 000002
【特許請求の範囲】
【請求項１】
非光学層によって結合された連続光学層、交互の多種多様な材料Ａ、Ｂから構成される光学層の少なくとも第１の有効な光学パケットを含む光学体であって、光学層が第１の有効な光学パケットの１端から計算すると複数の単位セルを形成し、それぞれが第１の有効な光学パケットの代用となる第２の有効な光学パケットであって、第１の環状順列と異なる７Ａ１Ｂ１Ａ７Ｂ１Ａ１Ｂの第２の環状順列で配置された光学層を有する第２の有効な光学パケットを有することを除き、最初に述べた光学体と同一の第２の光学体よりも優れた光学性能指数を有する光学体を提供する７Ａ１Ｂ１Ａ７Ｂ１Ａ１Ｂの第１の環状順列の相対的な光学厚さで配置された６つの光学層を有する光学体。
【請求項２】
光学性能指数が対象波長範囲にわたり光学体の透過スペクトルの変動尺度を含む、請求項１に記載の光学体。
【請求項３】
第１の環状順列が異なる環状順列よりも低い光学性能指数を提供する、請求項２に記載の光学体。
【請求項４】
第２の有効な光学パケットが６以下の第１の有効な光学パケットの光学層の総数Ｍと異なる光学層の総数Ｎを有する、請求項１に記載の光学体。
【請求項５】
垂直入射時に第１の有効な光学パケットが赤外波長で反射帯を提供し、実質的に可視波長での光を透過する、請求項１に記載の光学体。
【請求項６】
第１の有効な光学パケットが実質的に整数の単位セルからなる、請求項１に記載の光学体。
【請求項７】
第１の有効な光学パケットが実質的に非整数の単位セルからなる、請求項１に記載の光学体。
【請求項８】
材料Ａ、Ｂが少なくとも１つの面内軸に沿ってｎＡ＞ｎＢの関係を満たす屈折率を有し、第１の有効な光学パケットを結合する非光学層が少なくとも１つの面内軸に沿って屈折率ｎＣを有する、請求項１に記載の光学体。
【請求項９】
ｎＡ＞ｎＣ＞ｎＢ、および第１の有効な光学パケットがパケット内の平面に対して逆対称または逆偽対称を示す、請求項８に記載の光学体。
【請求項１０】
ｎＣがｎＡおよびｎＢの１つと等しく、第１の有効な光学パケットがパケット内の平面に対して対称または偽対称を示し、第１の有効な光学パケットが実質的に整数の単位セルよりも少ない１つの光学層からなる、請求項８に記載の光学体。
【請求項１１】
光学体がグレイジング材の第１の層をさらに含む、請求項１に記載の光学体。
【請求項１２】
光学体がグレイジング材の第２の層をさらに含み、第１の有効な光学パケットがグレイジング材の第１の層と第２の層との間に配置される、請求項１１に記載の光学体。
【請求項１３】
第１の有効な光学パケットとグレイジング材の第１および第２の層のそれぞれとの間に配置されたＰＶＢを含む層をさらに含む、請求項１２に記載の光学体。
【請求項１４】
請求項１１に記載の光学体を含む車両。
【請求項１５】
第１の有効な光学パケット内の単位セルが層厚さ勾配に応じてパケットの厚さ軸に沿って変動する光学厚さを有する、請求項１に記載の光学体。
【請求項１６】
光学体が約７００ｎｍ〜約２０００ｎｍの波長間で配置される少なくとも１００ｎｍ幅の帯の少なくとも５０％の光を反射する、請求項１に記載の光学体。
【請求項１７】
光学体が同様の設計の連続した配置の第３の単位セルを有する第３の有効な光学パケットを含み、かかる第３の単位セルのそれぞれが実質的に２つの光学層からなる、請求項１に記載の光学体。
【請求項１８】
実質的に連続した６つの光学層からなる単位セルを有する少なくとも第１の有効な光学パケットを含み、第１の有効な光学パケットの第１の端に配置された第１の光学層が光学性能指数を増強するために連続した６つの光学層の中から選択される物品。
【請求項１９】
第１の有効な光学パケットの第２の端に配置された第２の光学層も光学性能指数を増強するために連続した６つの光学層の中から選択される、請求項１８に記載の物品。
【請求項２０】
連続した６つの光学層が７Ａ１Ｂ１Ａ７Ｂ１Ａ１Ｂの環状順列である、請求項１８に記載の物品。
【請求項２１】
光学性能指数が対象波長範囲にわたり物品の透過スペクトルの変動尺度を含む、請求項１８に記載の物品。
【請求項２２】
第１の光学層が光学性能指数を減少させるように選択される、請求項２１に記載の物品。
【請求項２３】
垂直入射時に第１の有効な光学パケットが赤外波長で反射帯を提供し、実質的に可視波長での光を透過する、請求項１８に記載の物品。
【請求項２４】
第１の有効な光学パケットが実質的に整数の単位セルからなる、請求項１８に記載の物品。
【請求項２５】
第１の有効な光学パケットが実質的に非整数の単位セルからなる、請求項１８に記載の物品。
【請求項２６】
材料Ａ、Ｂが少なくとも１つの面内軸に沿ってｎＡ＞ｎＢの関係を満たす屈折率を有し、第１の有効な光学パケットを結合し、かつ少なくとも１つの面内軸に沿って屈折率ｎＣを有する非光学層をさらに含む、請求項２０に記載の物品。
【請求項２７】
ｎＡ＞ｎＣ＞ｎＢ、および第１の有効な光学パケットがパケット内の平面に対して逆対称または逆偽対称を示す、請求項２６に記載の物品。
【請求項２８】
ｎＣがｎＡおよびｎＢの１つと等しく、第１の有効な光学パケットがパケット内の平面に対して対称または偽対称を示し、第１の有効な光学パケットが実質的に整数の単位セルよりも少ない１つの光学層からなる、請求項２６に記載の物品。
【請求項２９】
物品がグレイジング材の第１の層をさらに含む、請求項１８に記載の物品。
【請求項３０】
物品がグレイジング材の第２の層をさらに含み、第１の有効な光学パケットがグレイジング材の第１の層と第２の層との間に配置される、請求項２９に記載の物品。
【請求項３１】
第１の有効な光学パケットとグレイジング材の第１および第２の層のそれぞれとの間に配置されたＰＶＢを含む層をさらに含む、請求項３０に記載の物品。
【請求項３２】
請求項２９に記載の光学体を含む車両。
【請求項３３】
第１の有効な光学パケット内の単位セルが層厚さ勾配に応じてパケットの厚さ軸に沿って変動する光学厚さを有する、請求項１８に記載の物品。
【請求項３４】
物品が約７００ｎｍ〜約２０００ｎｍの波長間で配置される少なくとも１００ｎｍ幅の帯の少なくとも５０％の光を反射する、請求項１に記載の物品。
【請求項３５】
物品が同様の設計の連続した配置の第２の単位セルを有する第２の有効な光学パケットを含み、かかる第２の単位セルのそれぞれが実質的に２つの光学層からなる、請求項１に記載の物品。
【請求項３６】
光学スタックを含むフィルムであって、光学スタックが同様の設計の単位セルの連続配置を有する少なくとも１つの有効な光学パケットを含み、少なくとも１つの有効な光学パケットが各単位セルが少なくとも第１および第２の多種多様な材料の２つを超える光学層を有する第１の有効な光学パケットを含み、かかる光学層がパケット内でパケットの平面に対して、対称、偽対称、逆対称、および逆偽対称からなる群から選択される特性を示すように配置されるフィルム。
【請求項３７】
第１の有効な光学パケット内の層の厚さが層の厚さ勾配に応じて変動する、請求項３６に記載のフィルム。
【請求項３８】
フィルムが約７００ｎｍ〜約２０００ｎｍの波長で配置された少なくとも１００ｎｍ幅の帯の少なくとも５０％の光を反射する、請求項３６に記載のフィルム。
【請求項３９】
第１の有効な光学パケットが少なくとも１つの境界層によって結合され、境界層の屈折率が第１および第２の多種多様な材料の１つの屈折率と等しい、請求項３６に記載のフィルム。
【請求項４０】
光学スタックが同様の設計の第２の単位セルの連続配置を有する第２の有効な光学パケットを含み、かかる第２の単位セルのそれぞれが実質的に１つのＡ層および１つのＢ層からなる、請求項３６に記載のフィルム。
【請求項４１】
第１の有効な光学パケット内のそれぞれの単位セルが約７Ａ１Ｂ１Ａ７Ｂ１Ａ１Ｂの相対的な光学厚さの６つの光学層を有する、請求項３６に記載のフィルム。
【請求項４２】
エネルギー吸収材料と請求項３６に記載のフィルムとの層を含むプリラミネート。
【請求項４３】
赤外領域内で反射する多層フィルム内のスペクトルの可視領域におけるノイズを制御する方法であって、多層フィルムが単位セル内に配置された光学層の少なくとも第１の有効な光学パケットを有し、かかる単位セルが２つを超えるかかる層から構成され、光学性能指数を増強するために単位セル内の２つを超える光学層の中から第１の有効な光学パケットの第１の端に配置された第１の光学層を選択するステップを含む方法。
【請求項４４】
選択するステップにより第１の有効な光学スタック内の平面に対する特性を示す第１の有効な光学スタックが生じ、その特性が対称、偽対称、逆対称、および逆偽対照からなる群から選択される、請求項４３に記載の方法。
【請求項４５】
光学性能指数を増強するために単位セル内の２つを超える光学層の中から第１の有効な光学パケットの第２の端に配置された第２の光学層を選択するステップをさらに含む、請求項４３に記載の方法。
【請求項４６】
単位セルが実質的に７Ａ１Ｂ１Ａ７Ｂ１Ａ１Ｂの環状順列の相対的な光学厚さを有する交互材料Ａ、Ｂの６つの光学層からなる、請求項４５に記載の方法。
【請求項４７】
光学性能指数が対象波長範囲にわたり多層フィルムの透過スペクトルの変動尺度を含む、請求項４３に記載の方法。
【発明の詳細な説明】
【技術分野】
【０００１】
本発明は、誘電性多層反射フィルム（基板に塗布されるコーティングを含む）、およびそれによって製造される積層物品に関する。
【背景技術】
【０００２】
従来の自動車の安全グレイジング材は、２つの剛性層、通常はガラスと、抗断裂性機械エネルギー吸収層間の可塑化ポリビニルブチラール（ＰＶＢ）で製造されるラミネートで形成されている。このグレイジング材はガラスシート間にＰＶＢ層を配置し、係合面から空気を除去し、次いでアセンブリーをオートクレーブ内の高温および高圧にさらし、ＰＶＢおよびガラスを光学的に透明な構造物に融着させることによって調製される。次いでグレイジング材を自動車両のフロント（風防）ガラス、リアガラス、およびサイドガラスのものを含む窓において用いることができる。
【０００３】
ラミネートは、車両の窓の性能を増強するように設計された少なくとも１つの機能的層も含みうる。１つの重要な機能的層により車両キャビンへの赤外線の侵入が減少する。風防に用いると、多層の積層構造物は人眼に感受性がある波長領域、通常は約４００〜約７００ナノメートル（ｎｍ）の光の少なくとも約７０％を透過し、可視スペクトル部分外の日射を拒絶することになる。サイドまたはリアウインドウなど他のグレイジング材構造物に用いると、一般的に可視透過のレベルに対する制限はない。
【０００４】
ラミネートにおける機能的層は、誘電性材料、好ましくは異なる屈折率を有するポリマー類の交互層で製造された複屈折の非金属フィルムでありうる。これらの複屈折フィルムは、対象スペクトル領域（赤外領域など）における所望量の光を反射または吸収すると同時に、実質的に透明である可視スペクトル領域における十分な可視光を透過するように設計しうる。
【０００５】
多層フィルムの反射率特性は部分的に層状構造に対する屈折率によって測定される。特に、反射性は、ｘ、ｙ、およびｚ方向（ｎｘ、ｎｙ、ｎｚ）における各材料の屈折率間の関係に左右される。フィルムは、２つの指数（一般的にはｘ軸とｙ軸、またはｎｘとｎｙに沿った）がほぼ等しく、第３の指数（一般的にはｚ軸、またはｎｚに沿った）と異なる少なくとも１つの一軸性複屈折材料を用いて構成されることが好ましい。ｘ軸とｙ軸は、それらが多層フィルム内の平面内にあるという点で面内軸と規定され、それぞれの指数ｎｘとｎｙは面内指数と呼ばれる。ｎ１ｚがｎ２ｘ＝ｎ２ｙ＝ｎ２ｚに対応するように選択され、多層フィルムが二軸性に方向づけられた場合は、ｐ−極性光に対するブルースター角はなく、各界面は全入射角のｐ−極性光に対する一定の反射性を示す。
【０００６】
多層フィルムの反射特性に影響を及ぼす第２の要因はフィルムスタック内の層の厚さである。個々の層は、光学反復単位または単位セルと呼ばれ、それぞれが反射される光の波長の１／２である総光学厚さを有するスタックを通じて反復する２つ以上のグループで配置される。本願明細書で考察されるすべての厚さは、別段の言及がない限り、配向または他の処理後に測定される。光学厚さという用語は、極性（複屈折材料の）および波長（散発性材料の）の関数でありうる屈折率を掛けた物理的厚さを指す。
【０００７】
米国特許第５，８８２，７７４号明細書（ジョンザ（Ｊｏｎｚａ）ら)および米国特許第６，０４９、４１９号明細書（ウィートリー（Ｗｈｅａｔｌｅｙ）ら）に記載された赤外（ＩＲ）反射フィルムは、好ましくは任意の角度でヒトの眼によって知覚される光の強度を大きく低下させることなく、または光の色を変えることなく、それらの中を通過する太陽エネルギーの量を制御する。層内の材料、層の厚さ、および層の屈折率は、約７００ｎｍ〜約２０００ｎｍの波長範囲内の赤外線を反射すると同時に、可視光を透過するように選択される。フィルムは赤外スペクトル領域における少なくとも１００ｎｍ幅の帯にわたり少なくとも５０％の平均反射性を有する。
【０００８】
１つの設計では、ＩＲ反射フィルムは、本願明細書ではＡＢ構造と呼ぶ、通常はほぼ同じ光学厚さを有する第１（Ａ）および第２（Ｂ）のポリマー類の交互層からなる単位セルの多層スタックを含みうる。
【０００９】
別の設計では、米国特許第５，３６０，６５９号明細書（アレンズ（Ａｒｅｎｄｓ）ら）に記載されたＩＲ反射フィルムも第１（Ａ）および第２（Ｂ）のポリマー類の交互層からなる単位セルの多層スタックを含みうる。この構成では、単位セルは約．７７８Ａ．１１１Ｂ．１１１Ａ．７７８Ｂ．１１１Ａ．１１１Ｂ．の相対的な光学厚さを有する６つの層を有する。この構成は、本願明細書では７１１構成と呼ばれ、約４００〜約７００ｎｍの可視波長領域の望まれない２次、３次、および４次の反射を抑制すると同時に、約７００〜約２０００ｎｍの可視波長領域の光を反射する。４次より高い反射は一般に不可視の紫外線スペクトル領域におけるものとなり、または不愉快ではないような低強度のものとなる。
【００１０】
自動車両の風防などの複合曲率を有する基板への積層において有用である多層光学フィルムを考察する、米国出願第０９／５９０，９２４号明細書（リュー（Ｌｉｕ）ら）に対する優先権文書であるＰＣＴ公開番号ＷＯ０１／９６１０４号明細書も参照する。
【００１１】
広帯域にわたって反射するために、上記のフィルムの設計のいずれかにおける単位セルは、本願明細書では層の厚さ勾配と呼ばれる異なる光学厚さを有し、これらは所望の反射帯域幅を得るように選択される。層の厚さ勾配は、フィルムの所期の用途に大きく依存して変動しうる。例えば、層の厚さ勾配は、単位セルの光学厚さ（およびその構成成分層のそれぞれ）がフィルムの厚さにわたって一定の速度で増大する線状でありうる。この構成では、各単位セルは多層スタックにおける以前の単位セルの厚さよりも厚い特定の量である。層の厚さは減少し、次いで増加し、次いで再びフィルムの１つの主要表面から他の表面に減少し、または米国特許第６，１５７，４９０号明細書（ウィートリー（Ｗｈｅａｔｌｅｙ）ら）に記載されたような１つまたは両方のバンドエッジの鋭さを増大するように設計された交互層の厚さ分布を有しうる。
【００１２】
上記の多層ＩＲ反射フィルムの設計は、きわめて高い可視光透過を有し、自動車のグレイジング材ラミネートにおけるＩＲ鏡またはＩＲ偏光子として有用である。風防ラミネート構成において用いる場合、これらのＩＲ鏡および偏光子は、性能を増強する（自動車技術におけるベイリンググレアを呼ばれる）可視領域における低反射を有する。しかし、ＩＲ鏡および偏光子は、過酷な自動車および建築の用途において容認できない特定の積層構成において望まれない色（虹色）も発生しうる。
【発明の開示】
【発明が解決しようとする課題】
【００１３】
上記の多層ポリマーＩＲ反射フィルムの設計によって発生する望まれない色は、フィルムの透過スペクトル、および反射スペクトルの可視部分におけるノイズ（すなわち望まれない変動または変調）から生じる。本願ではフィルムの透過スペクトルの可視領域（約４００〜約７００ｎｍ）におけるノイズを削減、または実質的に除去すると同時に、赤外スペクトル範囲の少なくとも１００ｎｍ幅の帯域にわたる少なくとも５０％の平均反射を維持しうるポリマーのＩＲ反射フィルムの多層構成物が開示される。このノイズの削減によりフィルムの望まれない呈色が削減され、自動車または建築物の窓（オフィスビル、邸宅、温室等など）など、フィルムが用いられる積層構成物の外観が改善される。積層構成物は、ガラスと、ポリカーボネートおよびＰＭＭＡなどのプラスチック類を含む、２つのグレイジング材間にフィルムがはさまれている物品、およびフィルムが単にそのような１つの基板に適用されている物品も含むことができる。
【課題を解決するための手段】
【００１４】
本願では、非光学層によって結合された連続光学層であって、交互の多種多様な材料Ａ、Ｂから構成される光学層の少なくとも第１の有効な光学パケットを有する光学体が開示される。光学体の光学層は第１の有効な光学パケットの１端から計算すると複数の単位セルを形成し、それぞれが第１の有効な光学パケットで代用される第２の有効な光学層であって、第１の環状順列と異なる７Ａ１Ｂ１Ａ７Ｂ１Ａ１Ｂの第２の環状順列で配置された光学層を有する第２の有効な光学パケットを有することを除き、最初に述べた光学体と同一の第２の光学体よりも優れた光学性能指数を有する光学体を提供する７Ａ１Ｂ１Ａ７Ｂ１Ａ１Ｂの第１の環状順列の相対的な光学厚さで配置された６つの光学層を有する。
【００１５】
本願では、実質的に連続した６つの光学層からなる単位セルを有する少なくとも第１の有効な光学パケットを含む物品が開示される。第１の有効な光学パケットの第１の端に配置された第１の光学層は、可視領域にスペクトルノイズの量など光学性能指数を増強するために連続した６つの光学層の中から選択される。第１の有効な光学パケットの第２の端に配置された第２の光学層も光学性能指数を増強するために連続した６つの光学層の中から選択される。６つの光学層は、それらの環状順列を含む７−１−１−７−１−１型のものでありうる。
【発明の効果】
【００１６】
本願では、多層光学フィルムを含む光学体における対象スペクトル領域のノイズを制御する方法が開示される。多層光学フィルムは単位セル内の多層光学フィルムの少なくとも第１の有効な光学パケットを有し、かかる単位セルは２つを超えるかかる光学層で構成されている。この方法は、光学性能指数を増強するために、単位セル内の２つを超える光学層の中から第１の有効な光学パケットの第１の端に配置される第１の光学層を選択するステップを含む。
【００１７】
１つ以上の実施形態の詳細が添付の図面および以下の説明に記載されている。他の特徴、目的、および利点は説明と図面、および特許請求の範囲から明らかであろう。
【００１８】
種々の図面の同様の参照記号は同様の要素を示す。フィルムの単位セルを示す図は、説明を容易にするために数個の単位セルのみを示す。
【発明を実施するための最良の形態】
【００１９】
本願明細書で開示されるのは、単位セルで製造された光学スタックで構成される多層誘電性光学フィルムであり、単位セルはそれぞれ少なくとも第１の材料（Ａ）の層および第２の材料（Ｂ）の層を含み、それぞれの材料はポリマー類であることが好ましい。ポリマーＡは第１の面内屈折率を有し、ポリマーＢは第１の屈折率と異なる第２の面内屈折率を有する。このフィルムは広範囲の入射方向に対するｓおよびｐ極性光に対しきわめて反射的である。このフィルムは対象波長領域における少なくとも１００ｎｍ幅の帯域にわたり少なくとも５０％、好ましくは７０％の平均反射性を有する。対象波長領域は所期の用途に応じて大きく変動しうる。
【００２０】
光学スタックは１つ以上の光学パケットを含み、「光学パケット」は同様の設計の単位セルの連続配置を指し、単位セルの配置は下記の層厚さ勾配を有しても有さなくてもよい。ある場合には、光学的に厚い保護境界層を光学パケットの一方または両方の境界で用いることができる。
【００２１】
一実施形態では、対象波長領域は赤外領域であり、フィルムは赤外領域の入射線を反射するように設計される。単位セルの配置および単位セル内の層の光学厚さは、約７００〜約２０００ｎｍの波長範囲内の赤外線を反射すると同時に、可視光を透過するように選択される。フィルムは、約７００ｎｍ〜約２０００ｎｍの範囲内の赤外スペクトル部分における少なくとも１００ｎｍ幅にわたり少なくとも５０％、好ましくは少なくとも７０％の平均反射を有する。ＩＲ反射フィルムは、フィルムの透過スペクトルの可視領域（約４００〜約７００ｎｍ）における当業界では高周波または側波帯と呼ばれるノイズを削減または実質的に除去するように配置されたポリマー層および光学的に厚い保護境界層を含む。このノイズ削減は、フィルム内の望まれない呈色を削減し、赤外スペクトル領域の高い平均反射を維持しながら達成される。
【００２２】
上記のＡＢ構成と呼ばれる一多層構成では、各単位セルは２つの個々のポリマー層を有し、それらの層は実質的に等しい光学厚さであることが好ましい。好ましくは、単位セルは３５０〜６００ｎｍ（反射されることが望ましい光の波長の１／２）、より好ましくは４２５〜６００ｎｍの範囲の光学厚さを有し、近赤外の光を反射し、個々の層は１／４の波長のパケットを形成する。したがって、単位セルを作り上げる個々の層は、約１７５〜３００ｎｍ（反射されることが望ましい光の波長の１／４）、好ましくは２１２〜３００ｎｍの範囲の厚さの光学厚さを有し、近赤外スペクトル部分の光を反射する。
【００２３】
別の多層構成では、光パケット内の各単位セルは、米国特許第５，１０３，３３７号明細書（シュレンク（Ｓｃｈｒｅｎｋ）ら）および国際出願公開公報第９９／３６８１０号明細書に記載された、少なくとも第１、第２、および第３の多種多様な実質的に透明な材料Ａ、Ｂ、およびＣを含む。これらの材料は、屈折率がｎＡ＞ｎＢ＞ｎＣの関係を有し、ｎＢがｎＡおよびｎＣの生成物の平方根であるように選択される。各単位セルはＡＢＣＢとして配置された４つの光学層を有し、これらの層の相対的な光学厚さはそれぞれ１／３、１／６、１／３、１／６であり、あるいは本願明細書では２Ａ１Ｂ２Ｃ１Ｂとして表される。この構成により２次、３次、および４次の反射が抑制される。
【００２４】
さらに別の多層構成では、光学パケット内の単位セルはそれぞれ相対的な層厚さが約７Ａ１Ｂ１Ａ７Ｂ１Ａ１Ｂである６つの層を有する。この構成は、本願明細書では７１１構成と呼ばれ、約４００〜約７００ｎｍの可視波長領域の望まれない２次、３次、および４次の反射を抑制すると同時に、約７００〜約２０００ｎｍ、好ましくは約８５０〜約２０００ｎｍの赤外波長領域の光を反射する。４次よりも高い反射は一般に不可視の紫外線スペクトル領域のものとなり、または不愉快ではないような低強度のものとなる。
【００２５】
さらに別の構成では、混成の設計により、ある設計（７１１構成など）の単位セルの第１の部分が別の設計（ＡＢ構成など）の単位セルの第２の部分と結合される。第１および第２の部分の層厚さを調節し、角度によって知覚される色の変化を最小限に抑えるために赤外スペクトル内に反射帯を配置することができる。
【００２６】
広帯域にわたって反射するために、上記の設計のフィルムのいずれかにおける層は、本願明細書では層の厚さ勾配と呼ばれる、所望の反射帯域幅を得るように選択される勾配光学厚さ有するように配置されることが好ましい。層の厚さ勾配は大きく変動し、特定の用途のために特定の光学性能を有するフィルムを提供する。例えば、層厚さ勾配は、それらの層の厚さ（および対応する単位セル）がフィルムの厚さにわたって一定の速度で増大する線状でありうる。あるいは、各単位セルは以前の単位セルの厚さよりも一定の割合で厚い。単位セルの厚さは、減少し、次いで増加し、次いで再びフィルムの１つの主要表面から他の表面に減少し、または米国特許第６，１５７，４９０号明細書（ウィートリー（Ｗｈｅａｔｌｅｙ）ら）に記載されたような１つまたは両方のバンドエッジの鋭さを増大するように設計された交互層の厚さ分布を有しうる。
【００２７】
第１および第２の光学層に加えて、本願明細書に記載された多層反射フィルムは、１つ以上の非光学層を含むことが好ましい。非光学層は本願明細書では光学的に厚い層を指すために用いられる。光学的に厚い層は、その光学厚さが対象スペクトル領域の光の少なくとも約１０の波長である。例えば、１つ以上のスキン層をフィルム構成の外面上に適用することができ、または保護境界層など１つ以上の内部非光学層を単位セルを形成する層のパケット間に挿入することができる。非光学層は多層フィルム構造を与え、処理中または処理後の傷害または損害からそれを保護する。一般的には、単位セルを作り上げる個々の層によって透過し、偏光し、または反射する光の少なくとも一部分も非光学層の中を進むように１つ以上の非光学層を配置する（すなわち、これらの層は第１および第２の光学層の中を進み、またはそれらによって反射する光の経路に配置される）。非光学層は任意の適切な材料のものであってよく、光学スタックにおいて用いられる材料のものと同じでありうる。光学パケットまたは有効な光学パケット上に制限または境界を設定するために、光学的に厚い、または半無限の空気または真空の層も非光学層であるとみなすことができる。
【００２８】
本願では、もしあれば、スタックの厚さを通じて単位セルの名目上は同じ型の単位セル構造（すなわち同数の光学層およびそれらの相対的な光学厚さ）、名目上は同数の単位セル、および名目上は同じ厚さ勾配を有する２つの多層光学フィルムが、顕著に異なる光学性能、例えば、赤外領域で反射するように設計されたフィルムの可視領域におけるスペクトルノイズの顕著に異なる量を有しうることが開示される。より望ましいレベルの光学性能（例えば、低い可視ノイズ）の達成が可能なフィルム間の差は、（ａ）異なる光学層が有効な光学パケットの一方または両方に存在するような単位セル内の光学層の異なる環状順列；（ｂ）有効な光学パケットの一方または両方の少数の光学層の付加；および／または（ｃ）有効な光学パケットを制限する非光学層の異なる屈折率でありうる。これらの差は多くの場合、比較して有効な光学パケットの対称特性の差に翻訳され、これは特定の条件下に顕著であることがわかっている。
【００２９】
ノイズ削減ＡＢ層構成による例示的なＩＲ反射フィルムが図１に示されている。フィルム１０はポリマーＡの第１の非光学境界層１２、および光学パケット１６に接するポリマーＡの第２の非光学境界層１４を含む。単純さのために、フィルムは３つの単位セルのみを有するように示されているが、実際にはさらに多くの単位セルを有することになる。光学パケット１６は、単位セル１８、２０、および２２の整数（３）を規定する非光学層によって制限された連続配置の交互光学層であり、それぞれが実質的に等しい１／４波長光学厚さのポリマーＡの１つの層およびポリマーＢの１つの層を有する。境界層１２は単位セル１８における第１の層１９と同じポリマーで製造されているため、フィルムに入る光線の観点からは、境界層１２と光学層１９との間の境界面１３は効果的に消滅する。境界層と第１の層１９のこの有効な合流が、１つの光学層によって単位セルの整数（３）と異なる構成を形成し、その条件は本願明細書では単位セルの「近整」数と呼ぶ。境界層１２と層１９の合流により、実質的に２ｎ−１光学層からなる「有効な光学パケット」１６’が生じ、ここでｎは１つの追加の層が付加された場合は、有効なパケットにおける単位セルの数である。図１の有効な光学パケット１６’はＢ層２３、および単位セル２０、２２内の層を含み、合計で２（３）−１＝５層である。あるいは、もちろん、層１９をフィルム全体から完全に省略することもできる。その場合、最初の光学パケット１６および有効な光学パケットは同一であり、それぞれ実質的に２ｎ−１の光学層からなる。同じことは、図２（層６２を省略することができる）、図５（層２１２を省略することができる）、図６（層２５５を省略することができる）、および図１０（Ｂ１およびＢ２の境界層の特性に応じて外側１Ｂ層および／または外側１Ａ層を省略することができる）に示されたものを含めて以下で考察する実施形態についても言うことができる。
【００３０】
境界層１２の光学層１９との合流は、ポリマー材料（ＡまたはＢ）および平面２４のどちらかの面の光学層の光学厚さ配置に対して有効な光学パケットにおける対称も維持する。平面２４は、図示されているように、光学パケット内のＢ層の１つを二等分する。光学層の材料および厚さ配置は、平面２４に対して鏡対称を示す。図１およびその後の図面に示した層が多層フィルムの断面図を示し、層厚さは必ずしも調整されていないことに注意されたい。例えば、フィルム１０の非光学境界層１２、１４は、調整されると、光学パケット１６の個々の層の光学厚さよりもはるかに大きな光学厚さを有する。
【００３１】
有効な光学パケットにおける層が同じ厚さでないが、平面２４への垂直方向に層厚さ勾配を有する場合は、光学パケットは依然として平面２４のどちらかの面で偽対称を維持すると言える。本願明細書で用いる偽対称は、光学層のポリマー材料の配置において鏡対称があり、しかし層厚さ勾配については、光学層の光学厚さ配置において鏡対称もありうることを意味する。
【００３２】
図２は、ノイズ削減ＡＢ層構成による別のＩＲ反射フィルムを示す。フィルム５０は、ポリマーＢの第１の境界層５２および光学的に活性な多層パケット５６に接するポリマーＢの第２の境界層５４を含む。光学パケット５６は光学スタックであり、整数（４）の単位セル５８、５９、６０、６１を有し、それぞれ実質的に等しい１／４の波長の光学厚さのポリマー１の層およびポリマーＢの層を有する。境界層５４は単位セル６１の最後の層６２と同じポリマーで製造されているため、フィルムに入る光線５１の観点からは、境界層５４と最後の層６２との間の境界面６４は効果的に消滅する。境界層と最後の層６２の有効な合流は、近整数の単位セルを有する構成を形成する。境界層５４と層６２の合流により、実質的に２（４）−１＝７層からなる有効な光学パケット５６’が生じる。図２の有効な光学パケット５６’は実質的にＡ層６６および単位セル５８、５９、および６０の層からなる。
【００３３】
境界層５４の光学層６２との合流は、Ｂ層の１つを二等分するパケット内の平面７０のどちらかの面のポリマー材料および厚さ配置に対して光学パケット内の対称も維持する。
【００３４】
図３は、ポリマーＣの第１の境界層１０２、および光学パケット１０６に接するポリマーＣの第２の境界層１０４を含む別のＩＲ反射フィルムを示す。光学パケット１０６は、整数（３）の単位セル１０８、１０９、１１０を有し、それぞれが実質的に等しい１／４の波長の光学厚さのポリマーＡの１つの層とポリマーＢの１つの層を有する。境界層１０２、１０４は光学パケット１０６内のポリマーとは異なるポリマーで製造されるため（ここで各ポリマーは独自の屈折率を有する）、境界層のパケット１０６の層への有効な合流はなく、光学パケット１０６およびその対応する有効な光学パケットは同一である。光学パケット１０６は実質的に整数の単位セル（３）からなるが、パケット１０６内の平面周囲の層配置の対称はない。しかし、光学パケット１０６は、光学パケット１０６内の層配置の逆対称および平面１１２周囲の層厚さを示すことがなく、この理由のため光学パケットは他の層配置に比べ可視スペクトル範囲内のノイズを削減することになる。所定の平面周囲の逆対称は、かかる平面に対して垂直の軸に沿って（または斜めの入射光が評価中の場合は、傾斜軸に沿って）かかる平面からの光学距離の関数として所定の平面の対向面で逆方向に屈折率が変化することを意味する。これは、かかる平面からの光学距離の関数として所定の平面の対向面で同じ方向に屈折率が変化する通常の（鏡）対称と異なる。外層ＡまたはＢが省略された場合は、有効な光学パケットは対称（鏡対称）を示す。
【００３５】
図４は、ポリマーＡの第１の境界層１２２、および光学的に活性な多層パケット１２６に接するポリマーＡの第２の境界層１２４を含む別のＩＲ反射フィルム１２０を示す。パケット１２６は整数（３）の単位セル１２８、１２９、１３０を含み、それぞれは実質的に等しい１／４の波長厚さの１つの光学Ａ層および１つの光学Ｂ層を有し、パケットはさらに１つの余分の層Ｘを含む。したがって、光学パケット１２６は整数の単位セルを示すことがない。しかし、余分の層Ｘが１／４の波長厚さを有するように選択され、ポリマーＡ（またはポリマーＡと同じ屈折率を有する異なる材料）で製造される場合は、層Ｘは単位セル１２８の第１の層１３１およびスキン層１２２と合流し、近整数の単位セルが維持される。この構成では、Ｂ層１３２および単位セル内の層１２９および１３０を含む光学パケットは５層を有することになる。次いで光学パケットは平面１３５周囲の対称を有する。層ＸがポリマーＡまたは同様の材料で製造されていない場合は、境界層１２２との合流は起こらない。この構成では、光学パケットは整数の単位セルを有することがなく、層の数は２（３）＋１＝７である。有効な光学パケットもパケット内の平面周囲で対称ではない。しかし、層ＸがポリマーＢで製造され、１／４の波長厚さを有する場合は、有効な光学パケットは近整数の単位セル、およびパケット内の平面１３６周囲の鏡対称の両方を有することになる。
【００３６】
ノイズ削減７１１層構成によるＩＲ反射フィルムが図５に示されている。フィルム２００は、ポリマーＡの第１の境界層２０２、および光学的に活性な多層パケット２０６に接するポリマーＡの第２の境界層２０４を含む。パケット２０６は整数（２）の単位セル２０８および２１０を有し、それぞれ約７Ａ１Ｂ１Ａ７Ｂ１Ａ１Ｂの層厚さ比で配置されたポリマーＡＢの交互層を有する。境界層２０２は単位セル２０８の第１の層２１２と同じポリマーで製造されているため、フィルムに入る光線２１１の観点からは、境界層２０２と層２１２との間の境界面２１３は効果的に消滅する。境界層と第１の層２１２との間のこの有効な合流により、フィルム構成２００の近整数の単位セル（２）が維持される。また、境界層２０２と層２１２の合流により、６ｎ−１層の有効な光学パケットが生じ、ここでｎは１つの追加の光学層が付加された場合のパケット内の単位セルの数である。図５の有効な光学パケットは単位セル２０８内の層の残り、および単位セル２１０内のすべての層を含み、合計で６（２）−１＝１１層となる。
【００３７】
境界層２０２の層２１２との合流により、光学パケット内の平面２１４のどちらかの面での材料および光学厚さに対して有効な光学パケットにおける対称も維持される。平面２１４の第１の面における層配置は、平面２１４の第２の面における層配置と同じになる。有効な光学パケット内の層が同じ層厚さではなく、平面２１４に対して垂直方向に層厚さ勾配を有する場合は、有効な光学パケットは平面２１４のどちらかの面に対して偽対称を有すると言われている。偽対称は、光学層のポリマー材料の配置に鏡対称があり、しかし層厚さ勾配については、光学層の光学厚さ配置においても鏡対称がありうることを意味する。逆偽対称は類似の意味を有するが、ここで逆対称は通常の対称の代わりに用いられる。
【００３８】
７１１層構成による別のＩＲ反射フィルムが図６に示されている。フィルム２５０は、ポリマーＡの第１の境界層２５２、および光学的に活性な多層パケット２５６に接するポリマーＡの第２の境界層２５４を含む。パケット２５６は整数（２）の単位セル２５８および２６０を有し、それぞれ約７Ｂ１Ａ１Ｂ７Ａ１Ｂ１Ａの層厚さ比で配置されたポリマーＡＢの交互層を有する。境界層２５４は単位セル２６０の最後の層２５５と同じポリマーで製造されているため、フィルムに入る光線２６１の観点からは、境界層２５４と層２５５との間の境界面２５７は効果的に消滅する。境界層２５４と層２５５のこの有効な合流により、フィルム構成２５０の近整数の単位セル（２）が維持される。有効な光学パケットには層厚さの対称がないため、この構成は図５の構成よりも可視スペクトル領域のノイズを多く有すると予想される。
【００３９】
図７を参照すると、光学パケット２７６に接するポリマーＡの境界層２７２、２７４を含むフィルム２７０が示されている。パケット２７６は２つの単位セル２７８および２８０を含み、それぞれ約７Ｂ１Ａ１Ｂ７Ａ１Ｂ１Ａの層厚さ比で配置されたポリマーＡＢの交互層、および「ＸＢ」で表示された厚さＸを有するポリマーＢの追加の光学層２８１を有する。境界層２７２は層２８１と異なるポリマーで製造されているため、光学パケット２７６の境界層と外層との間の合流はない。光学パケットは単位セル２７８、２８０内の層、および層２８１を含み、合計で［６（２）＋１］＝１３層となる。Ｘの値に関係なく、層ＸＢの厚さは、ポリマー層の配置に対して、および層厚さに対して有効な光学パケット２７６における対称を生成しえない。有効な光学パケット内の層配置の対称または逆対称は存在しないため、この構成は図５の構成よりも可視スペクトル領域のノイズを多く有すると予想される。
【００４０】
図８を参照すると、光学パケット３０６に接するポリマーＡの境界層３０２、３０４を含むフィルム３００が示されている。パケット３０６は２つの単位セル３０８および３１０を含み、それぞれ約７Ｂ１Ａ１Ｂ７Ａ１Ｂ１Ａの層厚さ比で配置されたポリマーＡＢの交互層、および「ＸＢ」で表示された厚さＸを有するポリマーＢの追加の光学層３１１を有する。境界層３０４は層３１１と異なるポリマーで製造されているため、光学パケット３０６の境界層と外層との間の合流はない。有効な光学パケットは単位セル３０８、３１０内の層、および層３１１を含み、合計で［６（２）＋１］＝１３層となる。Ｘ＝７の場合は、層３１１の厚さは平面３１５に対して有効なパケット３０６において対称を生成する。近整数の単位セルがあり、有効な光学パケットにおける層厚さおよび層配置の対称が存在するため、この構成は図７の構成よりもその領域のノイズが少ないことが予想される。
【００４１】
図９を参照すると、光学パケット３５６に接するポリマーＡの境界層３５２、３５４を含むフィルム３５０が示されている。パケット３５６は２つの単位セル３５８および３６０を含み、それぞれ約７Ｂ１Ａ１Ｂ７Ａ１Ｂ１Ａの層厚さ比で配置されたポリマーＡＢの交互層を有する。境界層３５２、３５４はパケット３５６の層と異なるポリマーで製造されているため、光学パケットの境界層と外層との間の合流はない。有効な光学パケット３５６は実質的に単位セル３５８、３６０の層、合計で１２層からなる。境界層のポリマーＣが、整数の単位セルを有する光学パケット３５６の層を形成するポリマーＡおよびＢと異なると、パケット内の平面周囲の層配置に対して対称はありえない。もちろん、ポリマーＣの屈折率は高く、低く、または屈折率ＡとＢとの間でありうる。可視スペクトル部分のノイズを削減するには、境界層の屈折率Ｃが多層スタック３５６における層Ａ、Ｂの屈折率の間であることが好ましく、そのほぼ中間にあることがより好ましい。
【００４２】
図１０を参照すると、それぞれ光学パケット４０６に接するポリマーＢ１およびＢ２で製造された境界層４０２、４０４を含むフィルム４００が示されている。パケット４０６は２つの単位セル４０８および４１０を含み、それぞれそれぞれ約７Ｂ１Ａ１Ｂ７Ａ１Ｂ１Ａの層厚さ比で配置されたポリマーＡＢの交互層、およびそれぞれ層１Ｂおよび１Ａの２つの追加の層４１１、４１２を有する。境界層４０２および４０４が単位セル４１０の最後の層４１５と同じポリマーで製造されており、Ｂ１＝Ｂ２＝Ａである場合は、フィルムに入る光線４２１の観点からは、境界層４０４と層４１５との間の境界面４１７は効果的に消滅する。境界層４０４と層４１５のこの有効な合流により、ポリマー層配置に対して有効な光学パケットにおける対称はない。しかし、Ｂ１＝ＡおよびＢ２＝Ｂである場合、またはＢ１＝Ｂ２＝Ｃである場合は、合流は起こらず、追加の層４１１、４１２により有効な光学スタック内の平面４２５周囲に逆対称が生成される。逆対称が存在するため、この層構成は他のランダムな層配置よりも可視スペクトル範囲のノイズが少なくなる。
【００４３】
要約すると、可視スペクトル領域のノイズを削減するには、多くの場合、以下における層配置を選択することが望ましい：
（１）光学スタック内の各有効な光学パケットがパケット内の平面に対して対称または逆対称を有する；
（２）光学スタック内の各有効な光学パケットが整数または近整数の単位セルを有する；
（３）層厚さ勾配が光学パケットに存在する場合は、有効な光学パケットの層配置はパケット内の平面に対して偽対称または逆対称を有する。
【００４４】
本発明のフィルムの反射特性を決定する別の要因は、スタック内の層の材料の選択である。多くの異なる材料を用いることができ、所定の用途のための材料の正確な選択は、特定の軸に沿って種々の光学層間の屈折率において得られる所望のマッチおよびミスマッチのほか、その結果得られる生成物における所望の物性によって決まる。本発明のフィルムは、本願明細書では第１のポリマーおよび第２のポリマーと呼ばれる２つの材料のみで製造される光学的に活性な多層スタックを含む。
【００４５】
本願明細書では第１のポリマーと呼ばれるスタック内の２つのポリマーの少なくとも１つは、絶対値が大きいストレス光学係数を有することが好ましい。このような好ましい第１のポリマーは、伸ばされると大きな複屈折を発生する能力がある。用途に応じて、複屈折はフィルムの平面の２つの直角方向間、１つ以上の面内方向とフィルム平面に対して垂直方向との間、またはこれらの組合せの間で発生しうる。第１のポリマーは伸ばした後に複屈折を維持し、所望の光学特性が完成フィルムに与えられる。
【００４６】
反射、またはミラーフィルムを製造するために、屈折率基準を等しくフィルム平面の任意の方向に適用すると、直角の面内方向の所定の層に対する指数が同等またはそれに近くなるのが一般的である。しかし、第１のポリマーのフィルム平面指数が第２のフィルム平面指数とできる限り大きく異なり、各光学層境界面ができる限り高く反射的であることが有利である。この理由のため、第１のポリマーが配向前に第２のポリマーの屈折率よりも高い屈折率を有する場合は、面内屈折率が伸びの方向で増大し、ｚ指数が減少して第２のポリマーのｚ指数にマッチすることが有利である。同様に、第１のポリマーが配向前に第２のポリマーの屈折率よりも低い屈折率を有する場合は、面内屈折率が伸びの方向で減少し、ｚ指数が増大して第２のポリマーのｚ指数にマッチすることが有利である。第２のポリマーは伸ばされた場合に複屈折をほとんど、またはまったく発生しないことが好ましく、またはそのフィルム平面屈折率が完成フィルムの第１のポリマーのものとできる限り多く異なるように、反対の意味（ポジティブ−ネガティブ、またはネガティブ−ポジティブ）の複屈折を発生することが好ましい。これらの基準は、ミラーフィルムもある程度の極性化特性を有することを意味する場合は、極性化フィルムに対する上記の基準と適切に併用しうる。
【００４７】
大部分の応用例では、第１のポリマーも第２のポリマーも当該フィルムの対象帯域幅内にいかなる光吸収帯も有さないことが有利である。したがって、帯域幅内の全入射光は反射または透過される。しかし、一部の応用例では、第１のポリマーおよび第２のポリマーの一方または両方が、完全に、または部分的に特定の波長を吸収することが有用でありうる。
【００４８】
本発明の太陽拒絶フィルムの第１および第２の光学層および任意選択の非光学層は一般的に、例えばポリエステル類などのポリマー類で構成されている。「ポリマー」という用語は、ホモポリマー類およびコポリマー類のほか、例えば、共押出によって、または、例えばエステル転移反応を含む反応によって、混和性ブレンドで形成しうるポリマー類またはコポリマー類を含むと理解される。一般に、コモノマー類の使用により、伸展後にストレス光学係数または複屈折の保持が損なわれる。実際に、これらの制限はコポリマー含量に上限を課し、その正確な値は使用されるコモノマー（類）の選択によって変動する。しかし、コモノマーの組み入れにより他の特性の改善が得られる場合は、光学特性の一部の損傷は許容されうる。「ポリマー」、「コポリマー」、および「コポリエステル」の用語はランダムコポリマーとブロックコポリマーの両方を含む。
【００４９】
本発明の反射鏡および偏光子において使用されるポリエステル類は一般にカルボン酸塩およびグリコールサブユニットを含み、カルボン酸塩モノマー分子のグリコールモノマー分子との反応によって生成される。各カルボン酸塩モノマー分子は、２種類以上のカルボン酸またはエステル官能基を有し、各グリコールモノマー分子は２種類以上のヒドロキシ官能基を有する。カルボン酸塩モノマー分子はすべて同じであってよく、または２種類以上の異なるタイプの分子がありうる。同じことはグリコールモノマー分子に適用される。「ポリエステル」の用語内には、グリコールモノマー分子のカルボン酸エステルとの反応由来のポリカルボン酸塩も含まれる。
【００５０】
ポリエステル層のカルボン酸塩サブユニットを形成することにおいて使用される適切なカルボン酸塩モノマー分子としては、例えば、２，６−ナフタレンジカルボン酸およびその異性体；テレフタル酸；イソフタル酸；フタル酸；アゼライン酸；アジピン酸；セバシン酸；ノルボルネンジカルボン酸；ビ−シクロオクタンジカルボン酸；１，６−シクロへキサンジカルボン酸およびその異性体；ｔ−ブチルイソフタル酸、トリメリト酸、スルホン化イソフタル酸ナトリウム；２，２’−ビフェニルジカルボン酸およびその異性体；およびメチルエステルまたはエチルエステルなど、これらの酸の低級アルキルエステル類が挙げられる。「低級アルキル」という用語は、この文脈では、Ｃ１−Ｃ１０直鎖状または分枝アルキル基を指す。
【００５１】
ポリエステル層のグリコールサブユニットの形成において使用される適切なグリコールモノマー分子としては、エチレングリコール；プロピレングリコール；１，４−ブタンジオールおよびその異性体；１，６−へキサンジオール；ネオペンチルグリコール；ポリエチレングリコール；ジエチレングリコール；トリシクロデカンジオール；１，４−シクロヘキサンジメタノールおよびその異性体；ノルボルナンジオール；ビシクロ−オクタンジオール；トリメチロールプロパン；ペンタエリトリトール；１，４−ベンゼンジメタノールおよびその異性体；ビスフェノールＡ；１，８−ジヒドロキシビフェニールおよびその異性体；および１，３−ビス（２−ヒドロキシエトキシ）ベンゼンが挙げられる。
【００５２】
本発明の太陽拒絶フィルムにおいて有用なポリエステルは、ポリエチレンナフタレート（ＰＥＮ）であり、これは例えば、ナフタレンジカルボン酸のエチレングリコールとの反応によって製造することができる。ポリエチレン２，６−ナフタレート（ＰＥＮ）は第１のポリマーとして頻繁に選択される。ＰＥＮは大きなポジティブストレス光学係数を有し、伸展後に効果的に複屈折を保持し、可視範囲内でほとんど、またはまったく吸光度を有さない。ＰＥＮは等方性の状態で大きな屈折率も有する。その５５０ｎｍ波長の極性入射光に対する屈折率は、極性の平面が伸展方向に対して平行であるときに約１．６４から約１．９の高さまで上昇する。分子配向は、材料を大きな伸展比に伸ばし、他の伸展条件を固定させることによって増大しうる。第１のポリマー類として適した他の半結晶ナフタレンジカルボン酸ポリエステル類としては、例えば、ポリブチレン２，６−ナフタレート（ＰＢＮ）、ポリエチレンテレフタレート（ＰＥＴ）、およびそのコポリマー類が挙げられる。非ポリエステルポリマー類も偏光子フィルムの生成において有用である。例えば、ポリエーテルイミド類をＰＥＮおよびｃｏＰＥＮなどのポリエステル類と用いて、多層反射鏡を生成することができる。ポリエチレンテレフタレートおよびポリエチレン（例えば、エンゲージ８２００（Ｅｎｇａｇｅ８２００）という商品名で、ミシガン州ミッドランドのダウケミカル社（Ｄｏｗ  Ｃｈｅｍｉｃａｌ  Ｃｏｒｐ．（Ｍｉｄｌａｎｄ，ＭＩ））から入手可能なもの）など他のポリエステル／非ポリエステルの組合せを用いることができる。適切な第１のポリマー類が、例えば、米国出願第０９／２２９７２４号（へブリンク（Ｈｅｂｒｉｎｋ）ら）、国際出願公開公報第９９／３６２４８号（ネアビン（Ｎｅａｖｉｎ）ら）、国際出願公開公報第９９／２３２３３２号明細書、国際出願公開公報第９９／３６２６２号明細書（へブリンク（Ｈｅｂｒｉｎｋ））、国際出願公開公報第０９／４４４７５６号明細書、国際出願公開公報第０１／３８９０７明細書（コンド（Ｃｏｎｄｏ）ら）および米国特許第６，２６８，９６１号明細書に記載されている。
【００５３】
好ましい第１のポリマーは、９０ｍｏｌ％ジメチルナフタレンジカルボキレートおよび１０ｍｏｌ％ジメチルテレフタレート由来のカルボキシラートサブユニット、および１００ｍｏｌ％エチレングリコールサブユニット由来のグリコールサブユニット、および固有粘度（ＩＶ）０．４８ｄＬ／ｇで誘導されるｃｏＰＥＮである。屈折率は約１．６３である。このポリマーは、本願明細書では低融解ＰＥＮ（９０／１０）と呼ばれる。別の好ましい第１のポリマーは、テネシー州キングスポートのイーストマンケミカルカンパニー（Ｅａｓｔｍａｎ  Ｃｈｅｍｉｃａｌ  Ｃｏｍｐａｎｙ（Ｋｉｎｇｓｐｏｒｔ，ＴＮ））から入手可能な、固有粘度０．７４ｄＬ／ｇを有するＰＥＴである。別の好ましい第１のポリマーは、Ｅ．Ｉ．デュポンドヌムール社（Ｅ．Ｉ．ｄｕＰｏｎｔ  ｄｅ  Ｎｅｍｏｕｒｓ  ＆  Ｃｏ．，Ｉｎｃ．）から入手可能な、固有粘度０．８４ｄＬ／ｇを有するＰＥＴである。
【００５４】
他の必要なポリマーは、本願明細書では第２のポリマーと呼ばれ、完成フィルムにおいて、屈折率が少なくとも１つの方向で、同じ方向での第１のポリマーの屈折率と大きく異なるように選択すべきである。ポリマー材料は一般的に散発性であり、すなわち、屈折率が波長によって変動するため、これらの条件を、可視または近赤外スペクトル領域の一部または全部など特定の対象スペクトル帯域幅の点から考慮すべきであるが、実際には、屈折率の変動は比較的小さく、対象帯域にわたる平均値を用いることができる。前述の考察から、第２のポリマーの選択は当該多層光学フィルムの所期の用途だけではなく、第１のポリマーに対してなされた選択、および処理条件によっても左右されることが理解されよう。
【００５５】
第２の光学層は、第１のポリマーのものと一致したガラス転移温度を有する様々な第２のポリマー類で製造することができる。適切なポリマー類の例としては、ビニルナフタレン類、スチレン、無水マレイン酸、アクリレート類、およびメタクリレート類などモノマー類から製造されるビニルポリマー類およびコポリマー類が挙げられる。かかるポリマー類の例としては、ポリアクリレート類、ポリ（メチルメタクリレート）（ＰＭＭＡ）などのポリメタクリレート類、およびアイソタクチックまたはシンジオタクチックポリスチレンが挙げられる。他のポリマー類としては、ポリスルホン類、ポリアミド類、ポリウレタン類、ポリアミド酸類、およびポリイミド類などの縮合ポリマー類が挙げられる。また、第２の光学層をポリエステル類およびポリカーボネート類かなどのポリマー類およびコポリマー類から形成することができる。
【００５６】
好ましい第２のポリマー類は、ＣＰ７１およびＣＰ８０の商品名で、デラフェア州ウィルミントンのイネオスアクリリック社（Ｉｎｅｏｓ  Ａｃｒｙｌｉｃｓ，Ｉｎｃ．（Ｗｉｌｍｉｎｇｔｏｎ，ＤＥ））から入手可能なものなどのポリメチルメタクリレート（ＰＭＭＡ）、またはＰＭＭＡよりも低いガラス転移温度を有するポリエチルメタクリレート（ＰＥＭＡ）のホモポリマー類である。追加の好ましい第２のポリマー類としては、７５重量％メチルメタクリレート（ＭＭＡ）モノマー類および２５重量％エチルアクリレート（ＥＡ）（ペルスペックス（Ｐｅｒｓｐｅｘ）ＣＰ６３の商品名で、イネオスアクリリック社（Ｉｎｅｏｓ  Ａｃｒｙｌｉｃｓ，Ｉｎｃ．）から入手可能）で製造されるｃｏＰＭＭＡなどのＰＭＭＡ（ｃｏＰＭＭＡ）のコポリマー類、ＭＭＡコモノマーユニットおよびｎ−ブチルメタクリレート（ｎＢＭＡ）コモノマーユニットで形成されるｃｏＰＭＭＡ、またはソレフ（Ｓｏｌｅｆ）１００８の商品名で、テキサス州ヒューストンのソルベイポリマーズ社（Ｓｏｌｖａｙ  Ｐｏｌｙｍｅｒｓ，Ｉｎｃ．（Ｈｏｕｓｔｏｎ，ＴＸ））から入手可能なものなどＰＭＭＡとポリ（ビニリデンフルオリド）（ＰＶＤＦ）のブレンドが挙げられる。さらに他の好ましい第２のポリマー類としては、エンゲージ（Ｅｎｇａｇｅ）８２００の商品名で、ダウ−デュポンエラストーズ社（Ｄｏｗ−Ｄｕｐｏｎｔ  Ｅｌａｓｔｏｍｅｒｓ）から入手可能なポリ（エチレン−コ−オクタン）（ＰＥ−ＰＯ）、Ｚ９４７０の商品名で、テキサス州ダラスのフィーナオイルアンドケミカル社（Ｆｉｎａ  Ｏｉｌ  ａｎｄ  Ｃｈｅｍｉｃａｌ  Ｃｏ．（Ｄａｌｌａｓ，ＴＸ））から入手可能なポリ（プロピレン−コ−エチレン）（ＰＰＰＥ）、およびレックスフレックス（Ｒｅｘｆｌｅｘ）Ｗ１１１の商品名で、ユタ州ソルトレイクシティーのハンツマンケミカル社（Ｈｕｎｔｓｍａｎ  Ｃｈｅｍｉｃａｌ  Ｃｏｒｐ．（Ｓａｌｔ  Ｌａｋｅ  Ｃｉｔｙ，ＵＴ））から入手可能なアイソタクチックポリプロピレン（ｉＰＰ）などのポリオレフィンコポリマー類が挙げられる。第２の光学層は、バイネル（Ｂｙｎｅｌ）４１０５の商品名で、デラフェア州ウィルミントンのＥ．Ｉ．デュポンドヌムール社（Ｅ．Ｉ．ｄｕＰｏｎｔ  ｄｅ  Ｎｅｍｏｕｒｓ  ＆  Ｃｏ．，Ｉｎｃ．（Ｗｉｌｍｉｎｇｔｏｎ，ＤＥ））から入手可能なものなど線状低密度ポリエチレン−ｇ−無水マレイン酸（ＬＬＤＰＥ−ｇ−ＭＡ）などの官能性を持たせたポリオレフィンで製造することもできる。
【００５７】
ＩＲ反射鏡における光学層の第１／第２のポリマー類の特に好ましい組合せとしては、ＰＥＮ／ＰＭＭＡ、ＰＥＴ／ＰＭＭＡまたはＰＥＴ／ｃｏＰＭＭＡ、ＰＥＮ／Ｅｃｄｅｌ、ＰＥＴ／Ｅｃｄｅｌ、ＰＥＮ／ｓＰＳ、ＰＥＴ／ｓＰＳ、ＰＥＮ／ｃｏＰＥＴ、ＰＥＮ／ＰＥＴＧ、およびＰＥＮ／ＴＨＶである。Ｅｃｄｅｌは、イーストンケミカルカンパニー（Ｅａｓｔｍａｎ  Ｃｈｅｍｉｃａｌ  Ｃｏｍｐａｎｙ）（テネシー州キングスポート（Ｋｉｎｇｓｐｏｒｔ，ＴＮ））から入手可能なコポリエステルエーテルエラストマーの商品名である。ＴＨＶは、ミネソタ州セントポールのミネソタマイニングアンドマニュファクチュアリングカンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，ＭＮ））（３Ｍ）から市販されているフルオロポリマーの商品名である。ＰＭＭＡはポリメチルメタクリレートを指し、ｃｏＰＥＴはテレフタル酸（上述した通り）に基づくコポリマーまたはブレンドを指し、ＰＥＴＧは第２のグリコール（通常はシクロへキサンジメタノール）を使用するＰＥＴのコポリマーを指す。ｓＰＳはシンジオタクチックポリスチレンを指す。
【００５８】
ミラーフィルム用には、入射光の角度に対して一定の反射率を有するそれぞれの光学境界面が得られるため（すなわち、ブルースター角は認められない）、フィルム平面に対して垂直方向の第１のポリマーおよび第２のポリマーの屈折率のマッチが好ましい。例えば、特定の波長では、二軸配向型のＰＥＮでは面内屈折率が１．７６でありうるが、フィルム面垂直屈折率は１．４９に低下しうる。ＰＭＭＡを多層構成における第２のポリマーとして用いる場合、同じ波長でのその屈折率は、３つの方向すべてにおいて、１．４９５となりうる。別の例はＰＥＴ／Ｅｃｄｅｌシステムであり、類似の指数はＰＥＴでは１．６６および１．５１となりうるが、Ｅｃｄｅｌの等方性指数は１．５２となりうる。ｚ−方向（フィルム平面に対して通常）の隣接光学層ペアの屈折率ｎｚのマッチは、多層フィルムがミラーフィルムであるか極性化フィルムであるかに関係なく有利でありうる。さらに、｜Δｎｚ｜＜０．０５；｜Δｎｚ｜＜０．５＊ＭＡＸ（｜Δｎｘ｜，｜Δｎｙ｜）；｜Δｎｚ｜＜０．２５＊ＭＡＸ（｜Δｎｘ｜，｜Δｎｙ｜），および｜Δｎｚ｜＜  ０．１＊ＭＡＸ（｜Δｎｘ｜，｜Δｎｙ｜）など、完全なｚ−指数マッチ（Δｎｚ＝０）よりも厳密ではない屈折率の関係がしばしば有用である。米国特許第５，８８２，７７４号明細書（ジョンザ（Ｊｏｎｚａ）ら）を参照。
【００５９】
非光学境界層用に選択される材料は、例えば、引裂抵抗、穿刺抵抗、強靭性、耐候性、および溶媒抵抗などのフィルム特性を付与し、または改善する。通常、少なくとも光の一部分が第１および第２の光学層によって透過され、極性化され、または反射され、これらの層の中を進むように１つ以上の非光学層を配置する（すなわち、これらの層は第１および第２の光学層の中を進み、またはそれらによって反射される光の経路に配置される）。結晶化度および収縮特性などの非光学層の特性は、ひどく湾曲した基板に積層した場合に割れたり皺になったりすることがない本発明のフィルムを提供する光学層の特性とともに考慮する必要がある。
【００６０】
非光学層は任意の適切な材料であってよく、光学スタックにおいて用いられる材料の１つと同じあることができる。例えば、非光学層用の材料の選択において考慮すべき因子としては、破断伸び率、ヤング率、引裂強さ、内層への接着、対象電磁帯域幅における透過率および吸光度、光学的透明度またはヘイズ、度数、テキスチャー、および粗さの関数としての屈折率、融解熱安定性、分子量分布、融解レオロジーおよび同時押出性、堅い光学層の材料間の混和性および相互拡散率、粘弾性反応、引張り条件下の弛緩および結晶化反応、使用温度下の熱安定性、耐候性、コーティングへの接着能、および様々な気体および溶媒への透過性が挙げられる。もちろん、前述した通り、選択される材料は光学スタックのものに対して有害な光学特性を有さないことが重要である。非光学層は、第１および第２の光学層において用いられるポリマー類のいずれかを含めて、ポリエステル類などの様々なポリマー類で形成することができる。一部の実施形態では、非光学層用に選択される材料は、第１または第２の光学層用に選択される材料と同様または同じである。スキン層用のｃｏＰＥＮ、ｃｏＰＥＴ、または他のコポリマー材料の使用により、多層光学層の層間剥離（すなわち、引張り誘発結晶化度および配向方向でのポリマー分子の大部分のアラインメント）が減少する。非光学層のｃｏＰＥＮは、第１の光学層を配向するために用いられる条件下に伸ばされると、一般的にほとんど配向せず、ほとんど引張り誘発結晶化度が認められない。
【００６１】
第１の光学層、第２の光学層、および任意選択の非光学層のポリマー類は、流れ障害なしに同時押出しが可能であるために同様の流体力学的特性（例えば、融解粘度）を有するように選択されることが好ましい。一般的に、第２の光学層、スキン層、および任意選択の他の非光学層は、第１の光学層のガラス転移温度を上回る約４０℃未満または以下のいずれかであるガラス転移温度、Ｔｇを有する。第２の光学層、スキン層、および任意選択の非光学層のガラス転移温度は、第１の光学層のガラス転移温度未満であることが好ましい。長さ配向（ＬＯ）ローラーを用いて多層光学フィルムを配向する場合、低Ｔｇ材料はローラーを突き刺すため、所望の低Ｔｇスキン材料を用いることは不可能でありうる。ＬＯローラーが用いられない場合は、この制限は問題とはならない。一部の応用例では、好ましいスキン層材料としては、それらの耐久性およびＵＶ線からの光学スタックの保護能のため、ＰＭＭＡおよびポリカーボネートが挙げられる。
【００６２】
上述した通り、任意のスキン層および任意の他の非光学層は、対象スペクトル領域の光の少なくとも約１０波長の光学厚さを有する。かかる非光学層の厚さは、個々の第１および第２の光学層の少なくとも１の厚さの一般に少なくとも４倍、通常は少なくとも１０倍であり、１００倍以上のこともありうる。非光学層の厚さは、特定の全厚さを有する多層反射フィルムを製造するために選択することができる。
【００６３】
スキン層は、その製造中に多層スタックの一方または両方の主表面上に同時押出し、多層スタックをフィードブロックおよびダイ壁に沿った高剪断から保護することができ、多くの場合、例えば、ＵＶ安定剤などの添加剤をスキン層を作り上げるポリマー溶融体に混合し、製造中に多層光学スタックの一方の面または両方の面に変化した特性のスキン層を同時押出しすることによって所望の化学的性質および物性を有する外層を得ることができる。あるいは、多層フィルムの製造中にスキン層の外側に追加の層を同時押出しすることができ；それらを個別のコーティング操作で多層フィルム上にコーティングすることができ；またはそれらを個別のフィルム、フォイル、または強固あるいは半強固な強化性基板として多層フィルムに積層することができる。
【００６４】
様々な機能的層またはコーティングを本発明のフィルムに添加し、それらの物性または化学的性質、特にフィルムまたは装置の表面に沿って変化させ、または改善することができる。かかる層またはコーティングとしては、例えば、製造工程中にフィルムの取り扱いを容易にさせる低摩擦コーティングまたはスリップ粒子；多層光学フィルムに拡散特性を添加し、または多層光学フィルムを別のフィルムまたは表面の近くに配置する場合の水浸しまたはニュートンリングを防ぐ粒子；感圧接着剤およびホットメルト接着剤などの接着剤、接着促進剤、フィルムが接着ロール形で用いられる場合に使用されるプライマーおよび低接着背面材料が挙げられる。機能的層またはコーティングとしては、耐粉砕、抗侵入、または耐穿刺−引裂フィルムおよびコーティング、例えば、一般に譲渡された、グレイジング材要素およびその使用のためのラミネートと称する米国特許出願第０９／５９１，５８４号明細書（ディーツ（Ｄｉｅｔｚ））、国際出願公開公報第０１／９６１１５号明細書（ディーツ（Ｄｉｅｔｚ））の優先権書類に記載された機能的層も挙げられる。追加の機能的層またはコーティングとしては、国際出願公開公報第９８／２６９２７号明細書（ランディン（Ｌａｎｄｉｎ）ら）および米国特許第５，７７３，１０２号明細書（レーフェルト（Ｒｅｈｆｅｌｄ））に記載されたものなどの振動減衰フィルム層、保護を提供し、もしくは水または有機溶媒などの液体、または酸素、水蒸気あるいは炭酸ガスなどの気体に向かってのフィルムまたは装置の透過特性を変化させるバリア層；および／またはフィルムあるいは装置の機械的完全性または強度を改善するために設計された基板が挙げられる。これらの機能的成分を１つ以上のスキン層に組み入れることができ、またはそれらを個別のフィルムまたはコーティングとして適用することができる。
【００６５】
一部の応用例では、着色フィルムを多層光学フィルムに積層し、色素コーティングをフィルムの表面に塗布し、またはスキン層内などフィルムを製造するために用いられる材料の１つ以上に染料または色素を含めるなど、フィルムを着色することによって多層光学フィルムの外観および／または性能を変化させることが望ましいとみられる。染料または色素は一般的に、赤外、紫外、および／または可視スペクトルを含めて、１つ以上の選択スペクトル範囲で吸収する。染料または色素を用いて、特にフィルムが一部の周波数を透過すると同時にその他を反射する場合、フィルムの特性を与えることができる。本発明の多層光学フィルムと併用することができる特に有用な色素層は、米国出願第０９／６３３，９１１号明細書（マックグラン（ＭｃＧｕｒｒａｎ）ら）を有する同時係属国際出願公開公報第０１／５８９８９明細書（マックグラン（ＭｃＧｕｒｒａｎ）ら）に記載されている。このフィルムは、多層フィルム上のスキン層として積層し、押出しコーティングし、または同時押出しすることができる。色素充填レベルは、約０．０１〜約１．０重量％で変化し、可視光透過を約１０〜約９０％に変化しうる。実際に、色素充填レベルは、色素フィルム層を多層光学層と併用する場合、可視透過率が多層光学フィルムの通常の値、Ｔｖｉｓの約８０〜８５％、積層構成に対して垂直の角度で測定された約７０〜７５％の正当な限界に削減される。これにより多層フィルム構成の全体的な遮光係数が改善する。
【００６６】
ＵＶ線にさらされた場合に不安定になりうる内層を保護するために用いられるため、被覆層におけるＵＶ吸収性材料の使用も望ましい。多層光学フィルムは、例えば、インク、染料、または色素で処理し、それらの外観を変化させ、または特定の用途にフィルムをカスタマイズすることもできる。したがって、例えば、製品の識別、広告、警告、装飾、または他の情報を表示するために用いられるものなどインクまたは他の印刷印でフィルムを処理することができる。様々な方法を用いて、例えば、スクリーン印刷、凸版印刷、オフセット印刷、フレキソ印刷、点描印刷、レーザー印刷、等などフィルム上に印刷することができ、１つおよび２つの成分のインク、酸化的に乾燥およびＵＶ乾燥インク、溶解インク、分散インク、および１００％インクシステムを含めて、様々なタイプのインクを用いることができる。
【００６７】
一部の応用例では、透過を増大し、反射グレアを削減するための使用される１つ以上の抗反射層またはコーティングを有することが望ましいとみられる。適切な層またはコーティングとしては、例えば、従来の真空被覆誘電性金属酸化物または金属／金属酸化物光学フィルム、シリカ、またはジルコニアゾルゲルコーティング、および低指数フルオロポリマー類由来のものなど被覆または同時押出し抗反射層が挙げられる。本発明の太陽拒絶フィルムをＰＶＢなどの機械的エネルギー吸収材料のシート間に積層する場合、スキン層の屈折率は、ＰＶＢと多層光学スタック材料との間の屈折率の大きな差によりひき起こされる境界面でに反射を最小限に抑えるように選択することができる。例えば、スキン層は、その屈折率がＰＶＢのものと同じ、ＰＶＢのものと高い指数の第１の光学材料のものとの中間、またはＰＶＢのものと光学スタックの複合屈折率との中間であるように選択することができる。一部の実施形態では、保護境界層（ＰＢＬ）が表面と光学スタックとの間、または多層システム内の光学スタック間に用いられる。これらの実施形態では、ＰＢＬ材料は、表面とＰＢＬとの間、およびＰＢＬと光学スタックとの間の追加の境界面での反射を最小限に抑えるように選択することができる。例えば、ＰＢＬは、その屈折率が表面、表面と光学スタックの複合指数との中間と同じであり、または複合光学スタックのものと等しいように選択することができる。ＰＶＢと光学スタックとの間の屈折率の差を最小限に抑えるために好ましいスキン層およびＰＢＬ層としては、ＣｏＰＥＮおよびＣｏＰＥＴが挙げられる。
【００６８】
多層光学フィルムに添加しうる追加の機能的層またはコーティングとしては、例えば、金属層および他の伝導性層が挙げられる。金属層は、例えば、金、銀、アルミニウム、および／またはニッケルのほか、これらまたは他の金属の分散で製造しうる。車両の風防構成では、金属層をアンテナ、防曇および防霧、霜取り、または電磁遮蔽用に用いることができる。他の層としては、帯電防止コーティングまたはフィルム；炎火抑制剤；ＵＶ安定剤；耐摩耗またはハードコート材料；光学コーティング；防曇材料；磁気または磁気光学コーティングまたはフィルム；液晶パネル、エレクトロクロミックまたはエレクトロルミネッセンスパネル、写真乳剤；プリズムフィルム、およびホログラフィフィルムまたは画像が挙げられる。追加の機能的層またはコーティングは、例えば、国際出願公開公報第９７／０１４４０号明細書（ギルバート（Ｇｉｌｂｅｒｔ）ら）、国際出願公開公報第９９／３６２６２号明細書（へブリンク（Ｈｅｂｒｉｎｋ））、および国際出願公開公報第９９／３６２４８号（ネアビン（Ｎｅａｖｉｎ）ら）に記載されている。これらの機能的成分を１つ以上のスキン層に組み入れることができ、またはそれらを個別のフィルムまたはコーティングとして適用することができる。または、多層フィルムそのものをエンボス加工、ホログラフィ画像、コロナ、ｅ−ビーム、またはプラズマ処理によって改変することができる。
【００６９】
本発明のＩＲ反射多層光学フィルムは、米国特許出願公報第２００１００２２９８２号明細書（ネアビン（Ｎｅａｖｉｎ）ら））および米国出願第０９／５９０，９２４号明細書（リュー（Ｌｉｕ）ら）の開示に従って製造することができる。
【００７０】
上記の多層ＩＲミラーフィルムは多種多様の平面および非平面の基板に積層することができる。一般的な基板材料としては、絶縁され、焼き戻しされ、積層され、アニールされ、または熱強化されうるガラスなどのグレイジング材、およびポリカーボネート類およびポリメチルメタクリレート（ＰＭＭＡ）などのプラスチックが挙げられる。非平面基板という用語は、連続または複合屈曲を有する基板を意味する。複合屈曲は、基板が単一の点から２つの異なる非直線性方向に湾曲していることを意味する。
【００７１】
図１１Ａを参照すると、車両の安全グレイジング材ラミネートを製造するために１つ以上の平面または非平面グレイジング材シートに結合される二重プリラミネート構造５１０が示されている。プリラミネート５１０は、本発明の低ノイズ多層ＩＲ反射フィルムで製造された機能的層５１２を含む。機能的層５１２は、機械的エネルギー吸収層、好ましくは可塑化ＰＶＢの少なくとも１つの層５１８に少なくとも一方で結合され、二重ラミネート５１０を形成する。機能的層５１２は、図１１Ｂに示したようにＰＶＢの第２の層に結合され、光学体５４０に含まれる三重プリラミネート構成を形成しうる。ＰＶＢ層５１８、５２０の一方または他方あるいは両方は、例えば、ＰＶＢ層５２０上の遮光帯層５２２など追加の性能強化層を含みうる。
【００７２】
図１２を参照すると、さらにプリラミネート構造５１０（図１１Ａ）または５４０（図１１Ｂ）が形成され、これはガラス５３０、５３２などのグレイジング材の少なくとも１つ、好ましくは２つの平面または非平面のシートとマッチし、安全グレイジング材ラミネート５３４を形成しうる。
【００７３】
ＰＶＢおよびＩＲフィルム層またはプリラミネート５１０または５４０をグレイジング材シート５３０、５３２に結合させるには、ＰＶＢおよびＩＲフィルムの層およびプリラミネートおよびグレイジング材シートを、それらを互いに最上部に配置することによって集合させ、単一の積層構造物５３４を形成する。次いでラミネート５３４の各層を一緒に結合し、構造物から空気を除去する。このステップの間中、積層構造物をＩＲ反射フィルム５１２内の支配的なポリマーのＴｇ未満の温度にオーブンで加熱することが好ましい。これによりＰＶＢ層５１８、５２０はフィルム５１２またはガラス５３０、５３２との一部の接着を構築すると同時に、フィルム５１２は収縮し、ラミネートの形状に適合する。
【００７４】
ラミネート５３４は、数種類の方法によって結合され、脱気されうる。１つの方法では、ラミネートの縁の周りに可撓性バンドを配置し、真空システムに結合すると同時にラミネートを加熱してガラスとＰＶＢとの間に一時的な結合を発生させる真空脱気法を用いる。別の方法でも真空脱気法を用い、ラミネートは真空システムに接続されるバッグに入れられる。さらに別の方法では、本願明細書ではニップローラーと呼ばれる圧力ローラー装置を用い、ラミネートに圧力をかけ、脱気するとともに、層間の結合を促進させる。
【００７５】
ラミネート５３４は１つのニップローラーで結合し、脱気することができ、またはラミネートの温度が徐々に上昇するに従い一連のニップローラーの中を通過することが好ましい。ラミネート５３４の温度が上昇すると、フィルム５１２およびＰＶＢ層５１８、５２０はガラスシート５３０、５３２の形状への適合を開始する。フィルム５１２も収縮し、かつ／または局所的に伸展し、構造物の形状に適合する。
【００７６】
次いで、ラミネート５３４を、ＰＶＢの粘度特性に応じてオートクレーブで約２８０°Ｆ〜約３００°Ｆの最大温度に加熱し、ＰＶＢ層５１８、５２０、および機能的層５１２をガラスシート５３０、５３２の輪郭に適合させ、光学構造物を形成する。一般的に約１６５ｐｓｉを超える最大圧力もこの時点でかけるべきである。これによりＰＶＢは流れて広がり、空隙を満たし、均一なサンドイッチ構造を作り、ラミネートの各成分をしっかりと結合すると同時に、最小限の時間内にＰＶＢ内の空気を除去する。
【００７７】
構成内にＩＲフィルムを有するラミネート５３４をゆっくりと制御して、特にフィルム内の支配的なポリマーのおよそＴｇに冷却することが好ましい。これによりＩＲフィルムの熱膨張の回復のため皺が削減され、積層構成物内の応力が緩和される。このサイクル中に温度の低下が速すぎる場合は、フィルムまたはＰＶＢに対する外力が特にラミネートの縁で脱積層をひき起こしうる。圧力は温度がフィルム内の支配的な材料のＴｇ未満に十分に低下するまで維持し、ラミネート内の確立された構造が固定していることを確認する。冷却は毎分約１３°Ｆ未満のオーブンの気温冷却速度で、フィルム内の支配的なポリマーのＴｇの近くで行われることが好ましい。
【００７８】
本発明をこれから以下の非限定的な実施例に関して説明する。かかる実施例は自動車の窓の応用例、建築物の応用例、およびＩＲろ過の応用例において用いることができる。
【００７９】
実施例
（実施例１）
７１１構成によるＩＲ反射多層フィルムを、７Ａ１Ｂ１Ａ７Ｂ１Ａ１Ｂの光学厚さ比を有する層による単位セルが含まれるようにコンピュータモデルによってシミュレートした。光学層の１つと同じ屈折率を有するスキン層および保護境界層を適用した。
【００８０】
実施例１ａ、フィルムは以下の層構成を有した：
（スキン／ＰＢＬ＿Ａ）７Ａ１Ｂ１Ａ７Ｂ１Ａ１Ｂ．．．．．．．．．．．．７Ａ１Ｂ１Ａ７Ｂ１Ａ１Ｂ（スキン／ＰＢＬ＿Ａ）
実施例１ｂ、フィルムは以下の層構成を有した：
（スキン／ＰＢＬ＿Ａ）７Ｂ１Ａ１Ｂ７Ａ１Ｂ１Ａ．．．．．．．．．．．．７Ｂ１Ａ１Ｂ７Ａ１Ｂ１Ａ（スキン／ＰＢＬ＿Ａ）
【００８１】
両実施例１ａおよび１ｂにおいて、光学パケットの最も外側のＡ層はスキン／ＰＢＬと合流し、有効な光学パケットの層の総数は６ｎ−１となり、ここでｎは合流前のパケット内の単位セルの数である。これらの実施例では、ｎを３２に設定した。また、両実施例１ａおよび１ｂでは、１．２７の単一の直線性層厚さ勾配（光学パケット内の最も厚い光学反復単位と最も薄い光学反復単位の光学厚さの比）を用いた。
【００８２】
実施例１ａでは、有効な光学パケットは、層厚さおよび層構成に対して偽対称を有する。実施例１ｂでは、有効な光学パケットは、偽対称を有さない。
【００８３】
それぞれ３つのパケットを有する実施例１ａおよび１ｂの構成物についてコンピュータでシミュレーションしたスペクトルを得た。光学スタックを以下のように構成した：スキン／ＰＢＬ（パケット１）ＰＢＬ（パケット２）ＰＢＬ（パケット３）スキン／ＰＢＬ。光学的に活性なパケット、ＰＢＬ、および表面において用いられた高指数ポリマーは低融点ＰＥＮであり、屈折率が１．７３（両方の面内方向に沿って）であり、パケット内の低指数ポリマーは屈折率が１．４９（全方向に沿って）であるＰＭＭＡであった。パケット２および３は、広い反射帯を得るために、倍率がそれぞれ１．１１および１．２２であることを除き同一であった。かかる倍率は実際に３チャンネル非対称倍増管の使用によって得ることができる。パケット１と２の間、およびパケット２と３の間のＰＢＬ層は２８９６ｎｍの物理的厚さを有し、構造物の各面のスキン／ＰＢＬ外層は５７９２ｎｍの物理的厚さを有した。
【００８４】
実施例１ａおよび実施例１ｂに関して、垂直入射でのシミュレートされた透過スペクトルが、図１３に示される。
【００８５】
両方のＩＲ反射フィルムの標準測光パラメータＬ＊、ａ＊、ｂ＊の値、および明順応透過Ｙ（自動車業界ではＴｖｉｓとも呼ばれ、平均の明順応人眼反応の関数として可視スペクトル内の異なる波長での生のスペクトル透過に異なる重みを与える）の値を以下の表１に示す。これらのフィルムを含む自動車の安全グレイジング材もコンピュータでシミュレーションした。フィルムをガラスパネルに積層化して以下の構成を形成した：
【００８６】
ガラス５８／１５ミルＰＶＢ／ＩＲ反射フィルム／１５ミルＰＶＢ／ガラス５８、ここで「ガラス５８」はピルキントン社（Ｐｉｌｋｉｎｇｔｏｎ  Ｐｌｃ．）から入手可能な標準のソーラーガラス型ＧＲ−５８を指す。これらの構成物の測光パラメータＬ＊、ａ＊、ｂ＊の値および明順応透過Ｙの値も計算したので、表１に示す。
【００８７】
【表１】
2004525403.tif 000003
【００８８】
単位セルの数および層パケットの数は多層スタックの対称を変えることはない。それらは、スキン／ＰＢＬとの合流前に整数である限り、奇数または偶数でありうる。フィルムが非光学層によって分離された複数の層パケットを含む場合、各層パケットの対称は個別的とみなされる。
【００８９】
実施例１ｂのフィルムについて、垂直入射スペクトルは実質的に極性と無関係であった。垂直入射スペクトルを６０°スペクトルと比較したので、その結果を図１４に示す。ノイズは、垂直入射スペクトルがノイズを有すると６０°の角度でｐ−極性光およびｓ−極性光の両方で高い。垂直入射時のスペクトルは実質的に極性と無関係であり、安定した面内屈折率を示した。
【００９０】
（実施例２）
実施例１における構成の最も外側のＡ層とスキン／ＰＢＬとの間の（相対的な）厚さｘを有する追加の層Ｂを添加することによって、ＩＲ反射多層ＩＲフィルムを形成した。
【００９１】
実施例２ａでは、フィルムは以下の構成を有した：
（スキン／ＰＢＬ＿Ａ）（ｘＢ）７Ａ１Ｂ１Ａ７Ｂ１Ａ１Ｂ．．．．．．．．．．７Ａ１Ｂ１Ａ７Ｂ１Ａ１Ｂ（スキン／ＰＢＬ＿Ａ）
実施例２ｂでは、フィルムは以下の構成を有した：
（スキン／ＰＢＬ＿Ａ）７Ｂ１Ａ１Ｂ７Ａ１Ｂ１Ａ．．．．．．．．．．．．７Ｂ１Ａ１Ｂ７Ａ１Ｂ１Ａ（ｘＢ）（スキン／ＰＢＬ＿Ａ）
【００９２】
どちらの場合でも、有効な光学パケット内の層の総数は６ｎ＋１であり、ここでｎは余分な層なしのパケット内の単位セルの数である。実施例２ａにおけるフィルム構成は、ｘＢ層の厚さに関係なく対称を有することはない。実施例２ａにおけるフィルム構成は、ｘ＝７の場合のみ対称が得られる。
【００９３】
図１５のスペクトルは、それぞれｘ＝１、７、および２０の実施例２ａに従い、それぞれかかるフィルムが各パケット内に３２の単位セルを有する３つの光学パケットを有する３つのシミュレートされたフィルムについて得られた。フィルムスタックを以下のように構成した：
【００９４】
スキン／ＰＢＬ（パケット１）ＰＢＬ（パケット２）ＰＢＬ（パケット３）スキン／ＰＢＬ。
光学パケット、ＰＢＬ、および表面において用いられた高指数光学材料は低融点ＰＥＮであり、屈折率が１．７３（両方の面内方向に沿って）であり、光学パケット内の低指数光学材料は屈折率が１．４９（全方向に沿って）であるＰＭＭＡであった。１．２７の直線性厚さ勾配を実施例１におけるように用い、同じくパケット２および３は１．１１および１．２２の倍率であった。非光学層の物理的厚さも実施例１と同じであった。図１５は、余分な層が偽対称を破壊し、可視スペクトルのノイズの増大および低い透過が生じることを示す。余分な層の厚さが増大すると、ノイズは強くなり、可視透過は減少する。しかし、変化は波長依存性であり、直線性ではない。
【００９５】
自動車ガラス５８／１５ミルＰＶＢ／ＩＲ反射フィルム／１５ミルＰＶＢ／ガラス５８のシミュレートされたＩＲフィルムそのものおよびシミュレートされたガラスラミネートの両方の測光パラメータＬ＊、ａ＊、ｂ＊および明順応透過Ｙの計算値を以下の表２に示す。
【００９６】
【表２】
2004525403.tif 000004
【００９７】
図１６は、それぞれｘ＝１、７、および２０の実施例２ｂによるフィルムシミュレーションのスペクトルを示す。他のパラメータは実施例２ａと同じである。図１６は、余分な層によって、追加の層の３つの厚さすべてに対しておおよそ同等の量で可視スペクトル領域のノイズが増大することを示す。上記の通り、フィルム２ｂ（ｘ＝７）は、フィルム１ｂ、２ｂ（ｘ＝１）、および２ｂ（ｘ＝２０）と異なり偽対称を示すが、図１６は、対称または偽対称以外の特徴も顕著でありうると考えられるため、フィルム２ｂ（ｘ＝７）のノイズの減少は示していない。自動車ガラス５８／１５ミルＰＶＢ／ＩＲ反射フィルム／１５ミルＰＶＢ／ガラス５８のシミュレートされたＩＲフィルムそのものおよびシミュレートされたガラスラミネートの両方の測光パラメータＬ＊、ａ＊、ｂ＊および明順応透過Ｙの計算値を以下の表３に示す。
【００９８】
【表３】
2004525403.tif 000005
【００９９】
（実施例３）
これらのシミュレートされた構成では、スキン／ＰＢＬは光学スタックにおける材料のどちらかの屈折率と異なる屈折率を有した。
【０１００】
以下の３つのケースが考えられた：
実施例３ａ：  スキン／ＰＢＬ指数＞高指数光学材料の指数
実施例３ｂ：  低指数光学材料の指数＜スキン／ＰＢＬ指数＜光学材料の高指数
実施例３ｃ：  スキン／ＰＢＬ指数＜低指数光学材料の指数
【０１０１】
シミュレートされたスペクトルを、３つのパケットのそれぞれにおいて約７Ａ１Ｂ１Ａ７Ｂ１Ａ１Ｂ．．．．．．．．．．７Ａ１Ｂ１Ａ７Ｂ１Ａ１Ｂの層配置による７１１光学スタック構成を用いた各実施例について得た。フィルムを以下のように構成した：各パケットが３２の単位セルを有するスキン／ＰＢＬ（パケット１）ＰＢＬ（パケット２）ＰＢＬ（パケット３）スキン／ＰＢＬ。高指数光学材料は屈折率が１．７３（両方の面内方向に沿って）である低融点ＰＥＮであり、低指数光学材料は指数が１．４９（全方向に沿って）であるＰＭＭＡであった。用いたスキン／ＰＢＬ指数は、実施例３ａ、実施例３ｂ、および実施例３ｃではそれぞれ１．９１、１．６１、および１．３２であった。層厚さ勾配、パケット２および３の倍率、および非光学層の物理的厚さは実施例１と同じであった。
【０１０２】
シミュレートされた垂直入射スペクトルを、以前に述べたフィルム１ａのシミュレートされた垂直入射スペクトルとともに、図１７に示す。スキン／ＰＢＬ指数が光学材料のいずれかの指数と異なる場合、整数の単位セルを有する対称の層配置を得ることはできない。図１７は、スキン／ＰＢＬ指数が可視透過スペクトルに大きく影響しうることを示す。ＰＢＬ／表面指数が光学材料の２つの材料のいずれかよりも大きい場合、可視透過レベルははるかに低く、ノイズが増大した。ＰＢＬ／表面指数が両方の光学スタック材料の指数よりも低い場合、可視透過レベルは高いが、ノイズははるかに大きくなった。ＰＢＬ／表面指数が２つの光学材料の指数の間にある場合、可視透過は高く、完全になめらかであった。そのなめらかさは、ＰＢＬ／表面指数が光学材料の高指数と同等である場合の最良のケースとほぼ同じである。
【０１０３】
（実施例４）
この実施例では、シミュレーションによって数種類の１／４波長構成を評価した。
【０１０４】
実施例４ａでは、フィルム構成は以下の通りであった：
（スキン／ＰＢＬ＿Ａ）ＡＢＡＢ．．．．．．．．ＡＢ（スキン／ＰＢＬ＿Ａ）
光学層Ａと同じ指数を有するスキン／ＰＢＬのこの１／４波長２層単位セルシステムは対称性である。スキン／ＰＢＬの光学スタックの外層との合流後、有効な光学スタックは２ｎ−１層を有し、ここでｎは単位セルの数である。しかし、合流は近整数の単位セルの総数を維持するため、可視スペクトルはほとんどノイズを有さないと予想される。
【０１０５】
実施例４ｂでは、フィルム構成は以下の通りであった：
（スキン／ＰＢＬ＿Ｃ）ＡＢＡＢ．．．．．．．．ＡＢ（スキン／ＰＢＬ＿Ｃ）
【０１０６】
スキン／ＰＢＬの指数は光学材料のどちらかの指数と異なるため、光学スタックはもはや対称性ではなかった。可視スペクトルは、実施例４ａのフィルムのスペクトルよりもノイズが多くなると予想される。
【０１０７】
実施例４ｃでは、フィルム構成は以下の通りであった：
（スキン／ＰＢＬ）（ｘＢ）ＡＢＡＢ．．．．．．．．ＡＢ（スキン／ＰＢＬ）
【０１０８】
スキン／ＰＢＬと光学スタックとの間に余分な層ｘＢを添加すると（有効な光学スタックにおける層の総数＝２ｎ＋１）、スタックはｘＢが１／４波長厚さである場合のみ対称性となるが、それは他の光学層Ａ、Ｂのそれぞれに１／４波長厚さが用いられたためである。しかし、単位セルの総数は、スキン／ＰＢＬ指数が光学材料の１つの指数と等しい結果として合流が起こる場合のみ整数となる。
【０１０９】
低融点ＰＥＮ（指数＝１．７３）／ＰＭＭＡ（指数＝１．４９）パケットの６０の単位セル構成についてシミュレートされた垂直入射スペクトルを得た。余分な層はＰＭＭＡであり、それぞれ厚さｘ＝０（実施例４ａ−すなわち、余分な層なし）、１（１／４波長、実施例４ｃ）、１２（３波長、実施例４ｃ）、および３６（９波長、実施例４ｃ）を有した。スキン／ＰＢＬは低融解ＰＥＮで製造された。実施例４ａ〜ｃのそれぞれについて１．２０の直線性厚さ勾配を用い、スキン／ＰＢＬの物理的厚さは５７９２ｎｍであった、結果を図１８に示す。
【０１１０】
図１８は、実施例４ｃ（ｘ＝１）の結果において、実施例４ａの結果ときわめて類似していることを示す。両方の構成は対称性の層スタックを有し、違いは前者が後者よりも１つ多い完全な単位セルを有することのみである。余分な層ｘＢの厚さが１／４波長厚さよりも大きい場合、可視スペクトルのノイズは増大した。余分な層の厚さが３波長から９波長になると、ノイズはわずかに減少するように思われた。
【０１１１】
図１９は、低融点ＰＥＮ（指数＝１．７３）／ＰＭＭＡ（指数＝１．４９）の６０の単位セルを有し、各フィルムが実施例４ｂに従って形成された、それぞれ単一の光学パケットを有する４つのシミュレートされたフィルムについて得られた垂直入射スペクトルを示す。用いたスキン／ＰＢＬ指数はそれぞれ１．３２、１．６１、１．７３、および１．９１であった。上記検討した７１１構成と同様、透過レベルはＰＢＬ／スキン指数が増大すると減少する傾向がある。ノイズに関しては、ＰＢＬ／スキン指数が２つの光学材料間に拘束されると、ノイズは小さくなる。それを超え、どちらかの方向へ向かうと（高くまたは低く）、ノイズは大きくなる。
【０１１２】
（実施例５）
ノイズｈが複数のパケットによるものではないことを確認するために、実施例１ａおよび１ｂの構成であるが、タイプ７１１の３１の単位セルの１つのパケットのみを有するフィルムについてシミュレートされたスペクトルを得た。図２０により、実施例１ｂ（対称性）によるかかる単一パケットのフィルムが、実施例１ａ（対称性）による単一パケットフィルムよりもはるかに大きなノイズを有することが確認される。
【０１１３】
（実施例６）
光学スタックにおいてポリマーＰＥＴ／ｃｏＰＭＭＡを実施例１の低融点ＰＥＮ／ＰＭＭＡシステムの代わりに用いたことを除き、実施例１のものと同一のフィルムを形成し、評価した。これらのフィルムを実施例６ａ（実施例１ａの構成に対応）および実施例６ｂ（実施例１ｂの構成に対応）とする。ＰＥＴおよびｃｏＰＭＭＡの面内指数はそれぞれ１．６５および１．４９である。計算された垂直入射透過スペクトルを図２１に示す。フィルム６ａ（対称性）に比べてフィルム６ｂ（非対称性）において確認されたノイズの量の多さにより、可視ノイズ削減に対する同じ基準が選択された異なるポリマーに適用されることが確認される。
【０１１４】
（実施例７）
パケット１をパケット２と３との間に配置したことを除き、上記の実施例１ａに記載した対称性７１１層構造を用いてＩＲ反射多層フィルム構成を設計した。多層フィードブロックによる押出し融解加工を用いてフィルムを実際に構成した。ＰＥＴ／ｃｏＰＭＭＡポリマーを光学スタックにおいて使用し、図２２のスペクトルをラムダ１９スペクトルメータを用いて、その結果得られるフィルムで測定した。この構成物は清浄／なめらか、かつ高い可視透過を有した。
【０１１５】
（別の実施例のマトリックス）
６層７−１−１−７−１−１構成を有する複数の単位セルで製造される光学パケットについて、６つの可能な出発層順列が、すなわち、光学パケットの１端で開始する単位セルを計算すると認められる（７Ａ−１Ｂ−１Ａ−７Ｂ−１Ａ−１Ｂ、１Ｂ−１Ａ−７Ｂ−１Ａ−１Ｂ−７Ａ、および１Ａ−７Ｂ−１Ａ−１Ｂ−７Ａ−１Ｂが３つのかかる環状順列である）。光学パケットがそれらの他の端で断片の単位セルを含む場合は、図２３の光学パケット図に示されているように、光学パケットの多くの順列が可能である。７−１−１構成の交互のＡおよびＢの光学層が示されており、１Ｂ−７Ａ−１Ｂ−１Ａ−７Ｂ−１Ａとして最上部から最下部まで配置されたＮの完全単位セルのコアがつねに存在し、０〜６つの光学層（同じ配列に引き続き）を最上部および最下部に添加することができる。単純化のために、ＰＢＬ／スキン層は図示されていない。添加された最上部の層は、ローマ数字によって識別され、最下部の層はアラビア数字によって識別されている。したがって、図２３は図によって４９の光学パケット配置を示し、それぞれが図の異なる垂直の切片に対応する配置、および２つの部分のローマ数字、アラビア数字の表示によって識別可能な配置である。例えば、表示ＩＶ２は４つの余分な層がコアパケットの最上部に供給され、２つの余分な層が最下部に供給されている配置である。
【０１１６】
順列の数はさらに、光学パケットの両側に非光学層が添加され、かかる非光学的層が様々な屈折率で受け取られる場合に増大する。したがって、層配置は、
（スキン／ＰＢＬ）／光学パケット／（スキン／ＰＢＬ）となり、
ここで光学パケットは図２３に示した４９の順列のうちの１つである。計算的な目的のために、われわれは以下を選択した：
Ｎ＝３０（すなわち、コア内の完全な７１１単位セルの数）
ｎＡ＝１．６５
ｎＢ＝１．５０
Ｎスキン／ＰＢＬ＝変数：１．０（すなわち、空気、スキンまたはＰＢＬ層なし）；１．４２５；１．５；１．５３７５；１．５７５；１．６１２５；１．７２５
単位セル光学厚さ＝０．５＊８５０ｎｍ（スタックの全体を通じて均一−勾配なし）
【０１１７】
スキン／ＰＢＬ層厚さ＝２３４８．０４ｎｍ（物理的厚さ、光学厚さではない）
すべての屈折率は少なくとも１つの共通の面内方向（ｘ、ｙ、または両方）に沿ったものであり、可視および近赤外（約４００〜約２０００ｎｍ）の全体を通じて一定であると考えられる。光学体を空気に浸るように形成した（指数＝１）。３９２のケース（マトリックスからの４９の光学パケットおよび８種類のスキン／ＰＢＬ非光学層の条件）のそれぞれについて垂直入射スペクトルを計算し、評価した。ｎスキン／ＰＢＬ＝１．０、１．４２５、１．５３７５、１．５７５、１．６１２５、および１．７２５のケースについて、光学層と非光学層の合流が起こらず、したがって有効な光学パケットが最初の光学パケットと同じであることに注意されたい。しかし、ｎスキン／ＰＢＬ＝１．５および１．６５であって、最も外側の光学層の一方、両方が、図２３に示した４９の中からの光学層順列に応じてスキン／ＰＢＬ層の１つと合流し、またはどちらも合流しない場合には、必ずしも同じであるとは限らない。
【０１１８】
図２４ａは、図２３の４９の光学パケットのそれぞれについて、対称特性、およびｎスキン／ＰＢＬ＝１．０、１．４２５、１．５３７５、１．５７５、１．６１２５、および１．７２５である場合、および一般に、光学パケットがパケット内の任意の光学層と異なる屈折率の非光学層によって境界が示されている場合に生じる、有効な光学パケットの単位セルの整数からの偏差を示したマトリックを示す。例えば、ケース０３は、３つの光学層（ボックスの下部の＋３によって表示）による単位セルの整数から逸脱する対称性の有効な光学パケット（ボックスの上部の「ＳＹＭ］によって表示）を有する。同様に、ケースＩＩＩ３の有効な光学パケットは逆対称（ボックスの上部の「ＲＶＳ」によって表示）を有し、単位セルの整数を有する（ボックスの下部の「＋０」によって表示）。ケースＩＩ３の有効な光学パケットは非対称性であり（ボックスの上部における無表示で表示）、単位セルの整数の１つの光学層が不足している（ボックスの下部の「−１」で表示）。
【０１１９】
図２４ｂは、図２４ｂが対称特性、およびｎスキン／ＰＢＬ＝１．５であり、一般に光学パケットがパケット内の低指数光学層と実質的に等しい屈折率を有する非光学層によって境界が示される場合に生じる、有効な光学パケットの単位セルの整数からの偏差を示すことを除き、図２４ａとほぼ同じである。図２４ｃは同様に、図２４ｃが対称特性、およびｎスキン／ＰＢＬ＝１．６５であり、一般に光学パケットがパケット内の高指数光学層と実質的に等しい屈折率を有する非光学層によって境界が示される場合に生じる、有効な光学パケットの単位セルの整数からの偏差を示すことを除き、図２４ａ〜ｂとほぼ同じである。
【０１２０】
図２５ａ〜ｈは、以下の非光学層屈折率を有する光学スタックの４９の順列のそれぞれについてコンピュータシミュレーションの結果を示す：
図２５ａ−ｎスキン／ＰＢＬ＝１．０（非スキンまたはＰＢＬ層）
図２５ｂ−ｎスキン／ＰＢＬ＝１．４２５
図２５ｃ−ｎスキン／ＰＢＬ＝１．５
図２５ｄ−ｎスキン／ＰＢＬ＝１．５３７５
図２５ｅ−ｎスキン／ＰＢＬ＝１．５７５
図２５ｆ−ｎスキン／ＰＢＬ＝１．６１２５
図２５ｇ−ｎスキン／ＰＢＬ＝１．６５
図２５ｈ−ｎスキン／ＰＢＬ＝１．７２５
図２５ａ〜ｈに示した数字は、４００ナノメートルで始まり、６００ナノメートルで終わるスペクトル範囲、すなわち可視スペクトル範囲の部分の計算された最大透過率から計算された最小透過率までの範囲である。示されている値はパーセンテージであり、例えば、引用されたスペクトル範囲を超える８５％〜９０％の範囲の透過率は、表の「５」の値を示す。透過率の範囲は、可視領域のスペクトルノイズの量を表すために選択される性能指数であった。したがって、４００〜６００ｎｍ範囲を超える透過率の比較的大きな変動を有する実施形態の値は大きくなり、比較的少量の変動（すなわち可視領域に透過スペクトルがなめらか）を有する実施形態では比較的小さな値となる。
【０１２１】
図２５ａ〜ｈの検査により、有効な光学パケットの始めと終わりの光学層、および基本的な単位セル構造の特定の環状順列は可視領域におけるスペクトルノイズに対して顕著な影響を示しうることが再確認される。パケットに境界を接する非光学層が高低の指数の光学層間にほぼ中間の指数を有する場合に最も低い量の可視ノイズが起こる。その条件下に、整数の単位セルから離れた層の数に関係なく、有効な光学パケット内に逆対称を示す層配置で最も低いノイズが起こる。別の特殊な条件は、非光学層が低指数または高指数の光学層のいずれかと同じ屈折率を有する場合に起こる。そのような場合、最も低い可視ノイズは、有効な光学スタックが対称を示し、整数の単位セルが不足している１つの光学層である層配置で起こる。
【０１２２】
出願人は、本願明細書に適用される数値的なシミュレーションでは、容認されたマトリックス掛け算法を用いて、所定の多層スタックの透過スペクトルを計算したことに特に言及する。容認された数値的な補整法も用いて、異常なサンプリングの影響を回避し、例えば、従来のスペクトロメータで測定されるスペクトルをより正確に示した。図１３〜２１によって示されたデータについて一貫して１つの数値的な補整法を用い、図２５ａ〜ｈによって示されたデータについては第２の数値的な補整法を一貫して用いた。
【０１２３】
上記参照の米国特許、米国特許公報、およびＰＣＴ公報のすべては本願明細書で参考として援用される。本発明の多数の実施形態が記載されている。にもかかわらず、本発明の趣旨および範囲から逸脱することなく種々の変更がなされうることが理解されよう。例えば、本願明細書で開示された原理を用いて、例えば虹色が有利であるデコレーションまたは装飾用途において望ましい場合の可視領域の低いよりももしろ高い量のノイズを有するフィルムを得ることができる。同様に、可視領域におけるスペクトル可変性を可視領域における平均透過レベル、および／または赤外波長にわたる平均反射または透過レベル、および／または他の光学特性と併用する性能指数も用いることができる。さらに、１つ以上の有効な光学パケットだけではなく、グレイジング材層、ＰＶＢ層等などより在来の要素を含みうる模擬または製造光学体でより優れた光学性能指数を得るための比較を行うことができる。かかる追加の要素の包含はかかる比較の結果に影響を及ぼしうる。したがって、他の実施形態は以下の請求の範囲の範囲内である。
【図面の簡単な説明】
【０１２４】
【図１】多層ＩＲ反射フィルムに使用するための例示的な１／４波長層構成を示す断面図である。
【図２】多層ＩＲ反射フィルムに使用するための別の１／４波長層構成を示す断面図である。
【図３】多層ＩＲ反射フィルムに使用するための別の１／４波長層構成を示す断面図である。
【図４】多層ＩＲ反射フィルムに使用するための別の１／４波長層構成を示す断面図である。
【図５】多層ＩＲ反射フィルムに使用するための例示的な７１１層構成を示す断面図である。
【図６】多層ＩＲ反射フィルムに使用するための別の７１１層構成を示す断面図である。
【図７】多層ＩＲ反射フィルムに使用するための別の７１１層構成を示す断面図である。
【図８】多層ＩＲ反射フィルムに使用するための別の７１１層構成を示す断面図である。
【図９】多層ＩＲ反射フィルムに使用するための別の７１１層構成を示す断面図である。
【図１０】多層ＩＲ反射フィルムに使用するための別の７１１層構成を示す断面図である。
【図１１Ａ】１枚以上のガラスシートに結合され、車両の安全グレイジング材積層板を製造しうる二重前積層構成を示す断面図である。
【図１１Ｂ】１枚以上のガラスシートに結合され、車両の安全グレイジング材積層板を製造しうる三重前積層構成を示す断面図である。
【図１２】車両用の安全グレイジング材積層板を示す断面図である。
【図１３】７１１層構成による多層ＩＲフィルムの実施形態に対する通常入射時のコンピュータによる透過スペクトルを示す図である。
【図１４】図１３の多層ＩＲフィルムの実施形態のうち１つのコンピュータによる通常入射透過スペクトルをｓ−およびｐ−偏光に対するコンピュータによる６０°透過スペクトルと比較した図である。
【図１５】図１３の多層ＩＲフィルムの実施形態のうち１つのコンピュータによる通常入射透過スペクトルを、光学パケットの１端における１つの光学層の添加、および有効な光学パケットの１端における２つの光学層によってのみ異なる実施形態に対するコンピュータによるスペクトルと比較した図である。
【図１６】７１１層構成による多層ＩＲフィルム実施形態の透過スペクトルを示す図である。
【図１７】７１１層構成による多層ＩＲフィルム実施形態の透過スペクトルを示す図である。
【図１８】１／４波長層構成による多層ＩＲフィルム実施形態の透過スペクトルを示す図である。
【図１９】１／４波長層構成による多層ＩＲフィルム実施形態の透過スペクトルを示す図である。
【図２０】７１１層構成および単一の光学活性パケットによる多層ＩＲフィルム実施形態の透過スペクトルを示す図である。
【図２１】７１１層構成による多層ＩＲフィルム実施形態の透過スペクトルを示す図である。
【図２２】７１１層構成による多層ＩＲフィルム実施形態の透過スペクトルを示す図である。
【図２３】７１１層構成を有する光学パケット用の４９種類の層配置を示す図である。
【図２４ａ】（ｉ）スキン／ＰＢＬは存在せず、光学パケットが空気または真空に浸される場合、または（ｉｉ）スキン／ＰＢＬは存在するが、光学パケットの光学層において用いられる両方の材料の屈折率と異なる屈折率を有する場合の４９種類の層配置のそれぞれに対する有効な光学パケットの単位セルの対称特性（もしあれば）および整数からの偏差（もしあれば）を示すマトリックスである。
【図２４ｂ】非光学層が光学パケットの低い指数の光学層と同じ屈折率を有する、４９種類の層配置とそれらの両側の非光学層との組合せから生じる有効な光学パケットの単位セルの対称特性（もしあれば）および整数からの偏差（もしあれば）を示すマトリックスである。
【図２４ｃ】非光学層が光学パケットの高い指数の光学層と同じ屈折率を有する、４９種類の層配置とそれらの両側の非光学層との組合せから生じる有効な光学パケットの単位セルの対称特性（もしあれば）および整数からの偏差（もしあれば）を示すマトリックスである。
【図２５ａ】図２３の層配置のそれぞれについて、光学パケットの両側の非光学層が空気である場合に計算された４００〜６００ｎｍのスペクトル領域におけるノイズを示すマトリックスである。
【図２５ｂ】図２３の層配置のそれぞれについて、高低両方の指数の光学層以下の屈折率（１．４２５）を有する光学パケットの両側の非光学スキン／ＰＢＬ層が提供された場合に計算された４００〜６００ｎｍのスペクトル領域のノイズを示すマトリックスである。
【図２５ｃ】図２３の層配置のそれぞれについて、低い指数の光学層と実質的に等しい屈折率（１．５）を有する光学パケットの両側の非光学スキン／ＰＢＬ層が提供された場合に計算された４００〜６００ｎｍのスペクトル領域のノイズを示すマトリックスである。
【図２５ｄ】図２３の層配置のそれぞれについて、低い指数の光学層と実質的に等しい屈折率（１．５３７５）を有する光学パケットの両側の非光学スキン／ＰＢＬ層が提供された場合に計算された４００〜６００ｎｍのスペクトル領域のノイズを示すマトリックスである。
【図２５ｅ】図２３の層配置のそれぞれについて、低い指数の光学層と高い指数の光学層との間の屈折率（１．５７５）を有する光学パケットの両側の非光学スキン／ＰＢＬ層が提供された場合に計算された４００〜６００ｎｍのスペクトル領域のノイズを示すマトリックスである。
【図２５ｆ】図２３の層配置のそれぞれについて、低い指数の光学層と高い指数の光学層との間の屈折率（１．６１２５）を有する光学パケットの両側の非光学スキン／ＰＢＬ層が提供された場合に計算された４００〜６００ｎｍのスペクトル領域のノイズを示すマトリックスである。
【図２５ｇ】図２３の層配置のそれぞれについて、高い指数の光学層と実質的に等しい屈折率（１．６５）を有する光学パケットの両側の非光学スキン／ＰＢＬ層が提供された場合に計算された４００〜６００ｎｍのスペクトル領域のノイズを示すマトリックスである。
【図２５ｈ】図２３の層配置のそれぞれについて、高低両方の指数の光学層よりも大きい屈折率（１．７２５）を有する光学パケットの両側の非光学スキン／ＰＢＬ層が提供された場合に計算された４００〜６００ｎｍのスペクトル領域のノイズを示すマトリックスである。
【符号の説明】
【０１２５】
１０  フィルム
１２  非光学境界層
１３  境界面
１４  非光学境界層
１６  光学パケット
１６’有効な光学パケット
１８  単位セル
１９  層
２０  単位セル
２１  光線
２２  単位セル
２３  Ｂ層
２４  平面
５１  光線
５２  境界層
５４  境界層
５６  パケット
５６’有効な光学パケット
５８  単位セル
５９  単位セル
６０  単位セル
６１  単位セル
６２  光学層
６４  境界面
６６  Ａ層
７０  平面
１００  フィルム
１０２  境界層
１０４  境界層
１０６  光学パケット
１０８  単位セル
１０９  単位セル
１１０  単位セル
１１２  平面
１２０  ＩＲ反射フィルム
１２２  境界層
１２４  境界層
１２６  パケット
１２８  単位セル
１２９  単位セル
１３０  単位セル
１３１  層
１３２  Ｂ層
１３５  平面
１３６  平面
２００  フィルム構成
２０２  境界層
２０４  境界層
２０６  多層パケット
２０８  単位セル
２１０  単位セル
２１１  光線
２１２  層
２１３  境界面
２１４  平面
２５０  フィルム
２５２  境界層
２５４  境界層
２５５  層
２５６  パケット
２５６’パケット
２５７  境界面
２５８  単位セル
２６０  単位セル
２７０  フィルム
２７２  境界層
２７４  境界層
２７６  光学パケット
２７８  単位セル
２８０  単位セル
２８１  層
３００  フィルム
３０２  境界層
３０４  境界層
３０６  パケット
３０８  単位セル
３１０  単位セル
３１１  層
３１５  平面
３５０  フィルム
３５２  境界層
３５４  境界層
３５６  光学パケット
３５８  単位セル
３６０  単位セル
４００  フィルム
４０２  境界層
４０４  境界層
４０６  光学パケット
４０８  単位セル
４１０  単位セル
４１１  追加の層
４１２  追加の層
４１５  層
４１７  境界面
４２５  平面
５１０  プリラミネート構造
５１２  ＩＲ反射フィルム
５１８  ＰＶＢ層
５２０  ＰＶＢ層
５２２  遮光帯層
５３０  ガラスシート
５３２  ガラスシート
５３４  ラミネート
５４０  プリラミネート構造
【図１３】
2004525403.tif 000006
【図１４】
2004525403.tif 000007
【図１５】
2004525403.tif 000008
【図１６】
2004525403.tif 000009
【図１７】
2004525403.tif 000010
【図１８】
2004525403.tif 000011
【図１９】
2004525403.tif 000012
【図２０】
2004525403.tif 000013
【図２２】
2004525403.tif 000014
【図２３】
2004525403.tif 000015
【図２４ａ】
2004525403.tif 000016
【図２４ｂ】
2004525403.tif 000017
【図２４ｃ】
2004525403.tif 000018
【図２５ａ】
2004525403.tif 000019
【図２５ｂ】
2004525403.tif 000020
【図２５ｃ】
2004525403.tif 000021
【図２５ｄ】
2004525403.tif 000022
【図２５ｅ】
2004525403.tif 000023
【図２５ｆ】
2004525403.tif 000024
【図２５ｇ】
2004525403.tif 000025
【図２５ｈ】
2004525403.tif 000026
【国際公開パンフレット】
2004525403.tif 000027
2004525403.tif 000028
2004525403.tif 000029
2004525403.tif 000030
2004525403.tif 000031
2004525403.tif 000032
2004525403.tif 000033
2004525403.tif 000034
2004525403.tif 000035
2004525403.tif 000036
2004525403.tif 000037
2004525403.tif 000038
2004525403.tif 000039
2004525403.tif 000040
2004525403.tif 000041
2004525403.tif 000042
2004525403.tif 000043
2004525403.tif 000044
2004525403.tif 000045
2004525403.tif 000046
2004525403.tif 000047
2004525403.tif 000048
2004525403.tif 000049
2004525403.tif 000050
2004525403.tif 000051
2004525403.tif 000052
2004525403.tif 000053
2004525403.tif 000054
2004525403.tif 000055
2004525403.tif 000056
2004525403.tif 000057
2004525403.tif 000058
2004525403.tif 000059
2004525403.tif 000060
2004525403.tif 000061
2004525403.tif 000062
2004525403.tif 000063
2004525403.tif 000064
2004525403.tif 000065
2004525403.tif 000066
2004525403.tif 000067
2004525403.tif 000068
2004525403.tif 000069
2004525403.tif 000070
2004525403.tif 000071
2004525403.tif 000072
2004525403.tif 000073
2004525403.tif 000074
2004525403.tif 000075
2004525403.tif 000076
2004525403.tif 000077
2004525403.tif 000078
2004525403.tif 000079
2004525403.tif 000080
2004525403.tif 000081
2004525403.tif 000082
2004525403.tif 000083
2004525403.tif 000084
2004525403.tif 000085
2004525403.tif 000086
2004525403.tif 000087
2004525403.tif 000088
2004525403.tif 000089
2004525403.tif 000090
2004525403.tif 000091
2004525403.tif 000092
2004525403.tif 000093
2004525403.tif 000094
2004525403.tif 000095
2004525403.tif 000096
2004525403.tif 000097
2004525403.tif 000098
2004525403.tif 000099
2004525403.tif 000100
2004525403.tif 000101
【国際公開パンフレット（コレクトバージョン）】
2004525403.tif 000102
2004525403.tif 000103
【国際公開パンフレット（コレクトバージョン）】
2004525403.tif 000104
2004525403.tif 000105
【国際調査報告】
2004525403.tif 000106
2004525403.tif 000107
2004525403.tif 000108